(57)【要約】      （修正有）【課題】本発明は、熱、光および／または酸化による分解に対して有機材料を安定化させるための、有機材料と、特定の群の含リンの３−フェニル−ベンゾフラン−２−オン誘導体とを含む組成物を提供する。【解決手段】組成物は、酸化的分解、熱的分解または光誘発性分解を受けやすい有機材料と、含リンの３−フェニル−ベンゾフラン−２−オン誘導体である、化合物、該化合物を含む添加剤組成物である。【選択図】なし【特許請求の範囲】
【請求項１】
ａ）酸化的分解、熱的分解または光誘発性分解を受けやすい有機材料と、
ｂ）式Ｉ−Ｐ、Ｉ−ＯまたはＩ−Ｍ
【化１】
2019056123.tif 000051
［式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍ
【化２】
2019056123.tif 000052
の１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶ
【化３】
2019056123.tif 000053
の１つを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである］の化合物と、
を含む組成物。
【請求項２】
前記有機材料は、ポリマー、オリゴヒドロキシ化合物、ワックス、脂肪または鉱油である、請求項１に記載の組成物。
【請求項３】
前記有機材料は、ポリマーであり、該ポリマーは、ポリオレフィンもしくはそのコポリマー、ポリスチレンもしくはそのコポリマー、ポリウレタンもしくはそのコポリマー、ポリエーテルであってエポキシド、オキセタンもしくはテトラヒドロフランの重合によって得られるポリエーテルもしくはそのコポリマー、ポリエステルもしくはそのコポリマー、ポリカーボネートもしくはそのコポリマー、ポリ（塩化ビニル）もしくはそのコポリマー、ポリ（塩化ビニリデン）もしくはそのコポリマー、ポリスルホンもしくはそのコポリマー、ポリブタジエンもしくはそのコポリマー、ポリ（酢酸ビニル）もしくはそのコポリマー、ポリ（ビニルアルコール）もしくはそのコポリマー、ポリ（ビニルアセタール）もしくはそのコポリマー、あるいはポリアミドもしくはそのコポリマーである、請求項２に記載の組成物。
【請求項４】
前記式中、
Ｒ4およびＲ6は、水素であり、
Ｒ5およびＲ7は、互いに独立して、水素またはＣ1〜Ｃ8−アルキルであり、
ＲP2およびＲP6は、互いに独立して、水素またはＣ1−アルキルであり、
ＲP3およびＲP5は、互いに独立して、水素またはＣ1〜Ｃ4−アルキルであり、
ＲO1およびＲO6は、互いに独立して、水素またはＣ1〜Ｃ8−アルキルであり、
ＲO2は、水素またはＣ1−アルキルであり、
ＲO5は、水素またはＣ1〜Ｃ4−アルキルであり、
ＲM1は、水素またはＣ1−アルキルであり、
ＲM3およびＲM5は、互いに独立して、水素またはＣ1〜Ｃ4−アルキルであり、
ＲM6は、水素またはＣ1〜Ｃ8−アルキルであり、
Ｒa1、Ｒa2、Ｒa3およびＲa4は、互いに独立して、水素またはＣ1〜Ｃ4−アルキルであり、
Ｒb1、Ｒb2、Ｒb3、Ｒb4、Ｒb5およびＲb6は、互いに独立して、水素またはＣ1〜Ｃ4−アルキルであり、かつ
Ｒc1、Ｒc2、Ｒc3およびＲc4は、互いに独立して、水素またはＣ1〜Ｃ4−アルキルである、請求項１から３までのいずれか１項に記載の組成物。
【請求項５】
前記式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のもしくはＣ1〜Ｃ8−アルキルによって置換されたＣ6〜Ｃ12−アリール、Ｃ1〜Ｃ18−アルキル、またはＣ3〜Ｃ16−シクロアルキルであり、かつ
Ｒ2P、Ｒ2OおよびＲ2Mは、非置換のもしくはＣ1〜Ｃ8−アルキルによって置換されたＣ6〜Ｃ10−アリール、またはフルオロである、請求項１から４までのいずれか１項に記載の組成物。
【請求項６】
前記化合物は、式Ｉ−ＰまたはＩ−Ｏの化合物であり、該式中、ＹPおよびＹOは、酸素であるか、または共有結合を表し、
ＹPおよびＹOが酸素であるときに、
Ｒ1P、Ｒ2P、Ｒ1OもしくはＲ2Oは、部分式ＩＩ−Ｍを表さず、
ＹPおよびＹOが共有結合を表すときに、
Ｒ1PもしくはＲ1Oは、部分式ＩＩ−Ｍを表さない、請求項１から３までのいずれか１項に記載の組成物。
【請求項７】
前記化合物は、式Ｉ−ＰまたはＩ−Ｏの化合物であり、該式中、ＹPおよびＹOは、酸素であり、
Ｒ1PがＲ2Pと一緒になって、そしてＲ1OがＲ2Oと一緒になって、部分式ＩＩＩ、ＩＶまたはＶの１つを表し、
Ｒ2PがＲ1Pと一緒になって、そしてＲ2OがＲ1Oと一緒になって、部分式ＩＩＩ、ＩＶまたはＶの１つを表し、
Ｒ4、Ｒ5、Ｒ6およびＲ7は、互いに独立して、水素またはＣ1〜Ｃ8−アルキルであり、
ＲP2、ＲP3、ＲP5およびＲP6は、互いに独立して、水素またはＣ1〜Ｃ8−アルキルであり、
ＲO1、ＲO2、ＲO5およびＲO6は、互いに独立して、水素またはＣ1〜Ｃ8−アルキルであり、
Ｒa1、Ｒa2、Ｒa3およびＲa4は、互いに独立して、水素またはＣ1〜Ｃ8−アルキルであり、
Ｒb1、Ｒb2、Ｒb3、Ｒb4、Ｒb5およびＲb6は、互いに独立して、水素またはＣ1〜Ｃ8−アルキルであり、かつ
Ｒc1、Ｒc2、Ｒc3およびＲc4は、互いに独立して、水素またはＣ1〜Ｃ8−アルキルである、請求項１から６までのいずれか１項に記載の組成物。
【請求項８】
成分ｂ）は、成分ａ）の質量に対して０．０００５％〜１０％の量で含まれている、請求項１から７までのいずれか１項に記載の組成物。
【請求項９】
成分ｃ）として更なる添加剤を含む、請求項１から８までのいずれか１項に記載の組成物。
【請求項１０】
成分ｃ）として、成分ｂ）とは異なる亜リン酸エステルもしくは亜ホスホン酸エステル、酸捕捉剤、フェノール系酸化防止剤またはアミン系酸化防止剤である更なる添加剤を含む、請求項９に記載の組成物。
【請求項１１】
成分ｃ）として、β−（３，５−ジ−ｔ−ブチル−４−ヒドロキシフェニル）プロピオン酸のエステルであるフェノール系酸化防止剤を含む、請求項１０に記載の組成物。
【請求項１２】
成分ｄ）として、成分ｂ）とは異なる亜リン酸エステルもしくは亜ホスホン酸エステル、酸捕捉剤、フェノール系酸化防止剤またはアミン系酸化防止剤である第二の更なる添加剤を含むが、但し、成分ｄ）が成分ｃ）とは異なる物質である、請求項９から１１までのいずれか１項に記載の組成物。
【請求項１３】
請求項１に定義される酸化的分解、熱的分解または光誘発性分解を受けやすい有機材料の保護方法であって、
−  請求項１に定義される有機材料を準備するステップと、
−  請求項１に定義される式Ｉ−Ｐ、Ｉ−ＯもしくはＩ−Ｍの化合物を、前記準備された有機材料中に導入するかまたは前記有機材料上に適用するステップと、
を含む、前記保護方法。
【請求項１４】
前記有機材料は、請求項３に定義されるポリマーであり、該ポリマー中への導入が行われ、かつ部分的または完全な導入は、１３５℃から３５０℃の間の温度で行われる、請求項１３に記載の方法。
【請求項１５】
請求項１に定義される酸化的分解、熱的分解または光誘発性分解を受けやすい有機材料を酸化、熱または光による分解に対して安定化するための、請求項１に定義される式Ｉ−Ｐ、Ｉ−ＯまたはＩ−Ｍの化合物の使用。
【請求項１６】
式Ｉ−Ｐ、Ｉ−ＯまたはＩ−Ｍ
【化４】
2019056123.tif 000054
［式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍ
【化５】
2019056123.tif 000055
の１つを表し、
Ｒ1Oは、部分式ＩＩ−ＯもしくはＩＩ−Ｍの１つを表し、
Ｒ1Mは、部分式ＩＩ−Ｍを表し、
Ｒ1PがＲ2Pと一緒になって、Ｒ1OがＲ2Oと一緒になって、そしてＲ1MがＲ2Mと一緒になって、部分式ＩＩＩ、ＩＶもしくはＶ
【化６】
2019056123.tif 000056
の１つを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである］の化合物。
【請求項１７】
添加剤組成物であって、
ｂ）請求項１に定義される式Ｉ−Ｐ、Ｉ−ＯまたはＩ−Ｍの化合物と、
ｃ）成分ｂ）とは異なる亜リン酸エステルもしくは亜ホスホン酸エステル、酸捕捉剤、フェノール系酸化防止剤またはアミン系酸化防止剤である更なる添加剤と、
を含む、前記添加剤組成物。
【請求項１８】
成分ｃ）として、β−（３，５−ジ−ｔ−ブチル−４−ヒドロキシフェニル）プロピオン酸のエステルであるフェノール系酸化防止剤を含む、請求項１７に記載の添加剤組成物。
【請求項１９】
成分ｄ）として、成分ｂ）とは異なる亜リン酸エステルもしくは亜ホスホン酸エステル、酸捕捉剤、フェノール系酸化防止剤またはアミン系酸化防止剤である第二の更なる添加剤を含むが、但し、成分ｄ）が成分ｃ）とは異なる物質である、請求項１７または１８に記載の添加剤組成物。
【請求項２０】
ＩＮ−Ｐ、ＩＮ−ＯまたはＩＮ−Ｍ
【化７】
2019056123.tif 000057
［式中、
Ｚ1P-IN、Ｚ2P-IN、Ｚ1O-IN、Ｚ2O-IN、Ｚ1M-INおよびＺ2M-INは、互いに独立して、ハロゲンであり、
Ｒ4、Ｒ5、Ｒ6およびＲ7は、互いに独立して、水素またはＣ1〜Ｃ8−アルキルであり、
ＲP2、ＲP3、ＲP5およびＲP6は、互いに独立して、水素またはＣ1〜Ｃ8−アルキルであり、
ＲO1、ＲO2、ＲO5およびＲO6は、互いに独立して、水素またはＣ1〜Ｃ8−アルキルであり、かつ
ＲM1、ＲM3、ＲM5およびＲM6は、互いに独立して、水素またはＣ1〜Ｃ8−アルキルである］の中間体化合物。
【発明の詳細な説明】
【技術分野】
【０００１】
本発明は、安定化されるべき有機材料と、安定化剤としての特定の群の含リンの３−フェニル−ベンゾフラン−２−オン誘導体とを含む組成物に関する。更なる実施形態は、前記特定の群の３−フェニル−ベンゾフラン−２−オン誘導体による有機材料の保護方法、安定化のための該誘導体の使用、該特定の群の３−フェニル−ベンゾフラン−２−オン誘導体、該誘導体を含む添加剤組成物、該添加剤組成物の製造方法およびそれに関連する中間体である。
【背景技術】
【０００２】
ＷＯ８０／０１５６６Ａは、安定化剤としてのベンゾフラン−２−オンまたはインドリン−２−オン誘導体を開示している。
【０００３】
ＵＳ５４２８１６２は、安定化剤として、とりわけ、ジ（Ｃ1〜Ｃ6−アルキル）ホスホネート基によって置換された３−フェニル−３Ｈ−ベンゾフラン−２−オン誘導体、例えば以下に示される化合物番号１２０（＝２−［４−（５−メチル−２−オキソ−３Ｈ−ベンゾフラン−３−イル）フェノキシ］エチル  ２−ジエトキシホスホリルアセテート）を開示している。
【０００４】
【化１】
2019056123.tif 000002
【０００５】
ＥＰ２５００３４１Ａは、安定化剤として、とりわけ、オキソカルボニルフェニルまたはとりわけフェノール基を含むオキソカルボニル基によって置換された、３−フェニル−３Ｈ−ベンゾフラン−２−オン誘導体、例えば以下に示される化合物ＣＴ−５００、ＣＴ−５０１またはＣＴ−５０２を開示している。
【０００６】
【化２】
2019056123.tif 000003
【先行技術文献】
【特許文献】
【０００７】
【特許文献１】国際公開第８０／０１５６６（Ａ）号パンフレット
【特許文献２】米国特許第１５４２８１６２号明細書
【特許文献３】欧州特許出願公開第２５００３４１（Ａ）号明細書
【発明の概要】
【発明が解決しようとする課題】
【０００８】
目下、特定の群の含リンのベンゾフラン−２−オン誘導体が、熱、光および／または酸化による分解に対して有機材料を安定化させるために適していることが判明した。
【課題を解決するための手段】
【０００９】
本発明は、
ａ）酸化的分解、熱的分解または光誘発性分解を受けやすい有機材料と、
ｂ）式Ｉ−Ｐ、Ｉ−ＯまたはＩ−Ｍ
【化３】
2019056123.tif 000004
［式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍ
【化４】
2019056123.tif 000005
の１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶ
【化５】
2019056123.tif 000006
の１つを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである］の化合物と、
を含む組成物に関する。
【００１０】
部分式ＩＩ−Ｐ、ＩＩ−ＯまたはＩＩ−Ｍの１つの結合点は、文字を伴わず空白の線端によって示されている。部分式ＩＩＩ、ＩＶまたはＶの２つの結合点は、それぞれ文字を伴わず空白のそれぞれの線端によって示されている。
【００１１】
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表すのであれば、Ｒ2PはＲ1Pと一緒になって、Ｒ2OはＲ1Oと一緒になって、そしてＲ2MはＲ1Mと一緒になって同じ部分式を表す。
【００１２】
式Ｉ−Ｐ、Ｉ−ＯまたはＩ−Ｍの化合物は、少なくとも１つの不斉炭素原子を、すなわちベンゾフラン−２−オン構造単位の３位の炭素原子を有する。更なる不斉炭素原子は、少なくとも４つの炭素原子を有するアルキル置換基中に存在してよい。３つの異なる置換基で置換されたリン原子は、温度に依存して不斉リン原子をもたらしうる制約された反転を示しうる。本発明は、これらのエナンチオマー、生ずるジアステレオマーまたはそれらの混合物のいずれか１つに関する。
【００１３】
非置換のＣ6〜Ｃ10−アリールまたはＣ1〜Ｃ8−アルキル、Ｃ1〜Ｃ8−アルコキシ、ハロゲンもしくは１つのフェニルによって置換されたＣ6〜Ｃ10−アリールは、例えばフェニル、２−メチル−フェニル、３−メチル−フェニル、４−メチル−フェニル、２，４−ジメチルフェニル、３，５−ジメチル−フェニル、４−（１，１−ジメチルエチル）−フェニル、４−（１，１，３，３−テトラメチルペンチル）−フェニル、ナフタレン−１−イル、ナフタレン−２−イル、６−メチル−ナフタレン−２−イル、４−フェニル−フェニル、２−メトキシ−フェニル、３−メトキシ−フェニル、４−メトキシ−フェニル、２−エトキシフェニル、３−エトキシ−フェニル、３−（ｎ−プロポキシ）−フェニル、４−（１，１−ジメチルエトキシ）−フェニル、２−クロロ−フェニル、３−クロロフェニル、４−クロロフェニル、２−クロロ−４−メチルフェニルである。非置換のＣ6〜Ｃ10−アリールまたはＣ1〜Ｃ8−アルキルもしくはＣ1〜Ｃ8−アルコキシによって置換されたＣ6〜Ｃ10−アリールが好ましい。非置換またはＣ1〜Ｃ8−アルキルによって置換されたフェニルは特に好ましい。フェニルは殊に好ましい。
【００１４】
Ｃ1〜Ｃ8−アルキルは、直鎖状または分枝鎖状であり、例えばメチル、エチル、ｎ−プロピル、１−メチル−エチル、ｎ−ブチル、１−メチル−プロピル、２−メチル−プロピル、１，１−ジメチル−エチル、ｎ−ペンチル、１−メチル−ブチル、３−メチル−ブチル、ｎ−ヘキシル、１−メチル−ペンチル、２−メチル−ペンチル、４−メチル−ペンチル、２−エチル−ブチル、ｎ−ヘプチル、１−メチル−ヘキシル、ｎ−オクチル、１−メチル−ヘプチル、２−エチル−ヘキシル、５，５−ジメチル−ヘキシルまたは１，１，３，３−テトラメチル−ブチルである。Ｃ1〜Ｃ4−アルキルまたはＣ8−アルキルが好ましく、メチル、エチル、１−メチル−エチル、１−メチル−プロピル、１，１−ジメチル−エチルまたは１，１，３，３−テトラメチル−ブチルが特に好ましい。Ｃ1〜Ｃ4−アルキルが好ましく、メチル、エチル、１−メチル−エチル、１−メチル−プロピル、１，１−ジメチル−エチルが特に好ましく、メチル、１−メチル−プロピルまたは１，１−ジメチル−エチルが殊に好ましい。
【００１５】
Ｃ1〜Ｃ8−アルコキシは、直鎖状または分枝鎖状であり、例えばメトキシ、エトキシ、ｎ−プロポキシ、１−メチル−エトキシ、ｎ−ブトキシ、１−メチル−プロポキシ、１，１−ジメチル−エトキシ、ｎ−ペントキシ、２−メチル−ペントキシ、２−エチル−ブトキシ、１−メチル−ヘキソキシ、ｎ−オクトキシ、１−メチル−ヘプトキシ、２−エチル−ヘキソキシ、１，１，３，３−テトラメチル−ブトキシである。Ｃ1〜Ｃ4−アルコキシが好ましく、メトキシが特に好ましい。
【００１６】
ハロゲンは、例えばフッ素原子（＝フルオロ）、塩素原子（＝クロロ）、臭素原子（＝ブロモ）またはヨウ素原子（＝ヨード）である。塩素原子またはフッ素原子が好ましく、フッ素原子が特に好ましい。
【００１７】
Ｃ1〜Ｃ18−アルキルは、直鎖状または分枝鎖状であり、例えばメチル、エチル、ｎ−プロピル、１−メチル−エチル、ｎ−ブチル、１−メチル−プロピル、２−メチル−プロピル、１，１−ジメチル−エチル、ｎ−ペンチル、１−メチル−ブチル、３−メチル−ブチル、ｎ−ヘキシル、１−メチル−ペンチル、２−メチル−ペンチル、４−メチル−ペンチル、２−エチル−ブチル、ｎ−ヘプチル、１−メチル−ヘキシル、ｎ−オクチル、１−メチル−ヘプチル、２−エチル−ヘキシル、５，５−ジメチル−ヘキシル、１，１，３，３−テトラメチル−ブチル、ｎ−ノニル、２−エチル−ヘプチル、ｎ−デシル、ウンデシル、ｎ−ドデシル、トリデシル、テトラデシル、ペンタデシル、ｎ−ヘキサデシルまたはｎ−オクタデシルである。Ｃ1〜Ｃ18−アルキルが好ましく、Ｃ1〜Ｃ12−アルキルが特に好ましい。
【００１８】
Ｃ3〜Ｃ16−シクロアルキルは、非置換またはＣ1〜Ｃ4−アルキルによって置換されており、例えばシクロブチル、シクロペンチル、３，４−ジメチル−シクロペンチル、シクロヘキシル、４−メチル−シクロヘキシル、４−（１−メチルエチル）−シクロヘキシル、４−（１，１−ジメチルエチル）−シクロヘキシル、３，５−ジメチル−シクロヘキシル、５−メチル−２−（１−メチル−エチル）−シクロヘキシル、シクロヘプチル、シクロオクチルまたはシクロドデシルである。Ｃ5〜Ｃ7−シクロアルキルが好ましく、シクロヘキシルが特に好ましい。
【００１９】
Ｃ7〜Ｃ13−アラルキルは、例えばベンジル、４−メチル−ベンジル、２−フェニル−エチル、３，５−ジメチルベンジル、１−フェニル−１，１−ジメチル−メチル、３−フェニル−プロピル、３−フェニル−２−メチル−プロピル、３，５−ジ−ｔ−ブチル−ベンジルまたは４−フェニル−フェニル−メチルである。ベンジルが好ましい。
【００２０】
Ｃ2〜Ｃ18−アルケニルは、直鎖状または分枝鎖状であり、例えばビニル、アリル、Ｚ−もしくはＥ−ブタ−２−エン−イル、Ｚ−もしくはＥ−ブタ−３−エン−イル、Ｚ−もしくはＥ−ペンタ−２−エン−イル、ペンタ−４−エン−イル、Ｚ−もしくはＥ−２−メチル−ブタ−２−エン−イル、Ｚ−もしくはＥ−３−メチル−ブタ−３−エン−イル、Ｚ−もしくはＥ−ヘキサ−１−エン−イル、Ｚ−もしくはＥ−ヘキサデカ−９−エン−イルまたはＺ−もしくはＥ−オクタデカ−９−エン−イル、（９Ｚ，１２Ｚ）−オクタデカ−９，１２−ジエン−イルもしくは（９Ｚ，１２Ｚ，１５Ｚ）−オクタデカ−９，１２，１５−トリエン−イルである。アリルが好ましい。
【００２１】
１つ以上の酸素原子によって中断されたＣ2〜Ｃ30−アルキルは、直鎖状または分枝鎖状であり、例えばメトキシ−メチル、２−メトキシ−エチル、２−エトキシ−エチル、２−（２−メトキシ−エトキシ）−エチル、２−ｎ−ブトキシ−エチル、２−［２−（２−メトキシ−エトキシ）−エトキシ］−エチル、２−［２−［２−（２−メトキシ−エトキシ）−エトキシ］−エトキシ］−エチル、２−（２−メトキシ−１−メチル−エトキシ）−１−メチル−エチル、３−（ｎ−プロポキシ）−プロピル、２−［２−［２−（２−ｎ−ブトキシ−エトキシ）−エトキシ］−エトキシ］−エチル、２−［２−（２−ｎ−ブトキシ−２−メチル−エトキシ）−２−メチル−エトキシ］−２−メチル−エチルまたは２−［（２−ｎ−ラウリル）−エトキシ］−エチルである。２−メトキシ−エチルまたは２−エトキシ−エチルが好ましい。
【００２２】
１つの硫黄原子によって中断されたＣ2〜Ｃ16−アルキルは、直鎖状または分枝鎖状であり、例えば２−（メチル−スルファニル）−エチル、３−チアウンデシルまたは３−チアペンタデシルである。
【００２３】
酸化的分解、熱的分解または光誘発性分解を受けやすい有機材料は、例えばポリマー、オリゴヒドロキシ化合物、ワックス、脂肪または鉱油である。
【００２４】
ポリマーは、天然、半合成もしくは合成のポリマーであってよい。天然ポリマーは、更なる合成的変性をせずに天然源から単離される。合成ポリマーは、天然源から単離されたポリマー部を含まない。半合成ポリマーは、少なくとも１つの天然ポリマー部を含み、その際、該天然ポリマー部は、合成的に変性されてよく、かつ／またはモノマーと反応することで、半合成ポリマーが形成されうる。
【００２５】
ポリマーは熱可塑性であってよい。すなわち、該ポリマーは、高められた温度で、例えば１３５℃〜３５０℃の範囲、特に１５０℃〜３４０℃の範囲の温度で新たな形状に成形されうる。
【００２６】
コポリマーは、少なくとも２つの異なるモノマーが共重合されているポリマーである。１つのモノマーの質量含分が、全てのモノマーの質量に対して５０％を上回るコポリマーが好ましい。
【００２７】
好ましくは、ポリマーは、１種以上のモノマー単位の連続によって特徴付けられ、かつ少なくとも１つの他のモノマー単位もしくは他の反応物と共有結合している少なくとも３つのモノマー単位を含む分子による単純重量過半数の部分を含むとともに、同一の分子量の分子による単純重量過半数より少ない部分からなる分子からなる物質である。そのような分子は、分子量の差が主にモノマー単位の数の差に帰せられる分子量分布を有していなければならない。この定義の内容においては、モノマー単位は、ポリマー中の反応された形のモノマーを意味する。
【００２８】
ポリマーの例は、以下の通りである。
【００２９】
１．  モノオレフィンのポリマーおよびジオレフィンのポリマー、例えばポリプロピレン、ポリイソブチレン、ポリブタ−１−エン、ポリ−４−メチルペンタ−１−エン、ポリビニルシクロヘキサン、ポリイソプレンもしくはポリブタジエンならびにシクロオレフィンのポリマー、例えばシクロペンテンもしくはノルボルネンのポリマー、ポリエチレン（場合により架橋されていてよい）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００３０】
ポリオレフィン、すなわち先の段落に例示したモノオレフィンのポリマー、好ましくはポリエチレンおよびポリプロピレンは、種々の方法、特に以下の方法によって製造できる：
ａ）  ラジカル重合（通常は、高圧および高められた温度下で）
ｂ）  周期律表の第ＩＶｂ族、第Ｖｂ族、第ＶＩｂ族（例えばクロム）もしくは第ＶＩＩＩ族の１種のもしくは１種より多くの金属を通常含む触媒を使用した触媒重合。これらの金属は、通常は、１種もしくは１種より多くの配位子、一般に酸化物、ハロゲン化物、アルコレート、エステル、エーテル、アミン、アルキル、アルケニルおよび／またはアリールを有し、それらはπ配位またはσ配位されていてよい。これらの金属錯体は、遊離形または基材上に、一般に活性化された塩化マグネシウム、塩化チタン（ＩＩＩ）、アルミナもしくは酸化ケイ素上に固定化されていてよい。これらの触媒は、重合媒体中に可溶性または不溶性であってよい。前記触媒は、それ自体で重合において使用できるか、または更に活性化剤を、一般的に金属アルキル、金属水素化物、金属アルキルハロゲン化物、金属アルキル酸化物もしくは金属アルキルオキサンを使用でき、前記金属は、周期律表の第Ｉａ族、第ＩＩａ族および／または第ＩＩＩａ族の元素である。前記活性化剤は、適宜、更なるエステル基、エーテル基、アミン基もしくはシリルエーテル基で変性されてよい。これらの触媒系は、通常は、フィリップス（Ｐｈｉｌｌｉｐｓ）触媒、スタンダード・オイル・インディアナ（Ｓｔａｎｄａｒｄ  Ｏｉｌ  Ｉｎｄｉａｎａ）触媒、ツィーグラー（ナッタ）触媒、ＴＮＺ（デュポン）触媒、メタロセン触媒またはシングルサイト触媒（ＳＳＣ）と呼ばれる。
【００３１】
２．  前記１）で挙げたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）ならびに異なる種類のポリエチレンの混合物（例えばＬＤＰＥ／ＨＤＰＥ）。
【００３２】
３．  モノオレフィンおよびジオレフィンの互いのコポリマーまたはそれらと他のビニルモノマーとのコポリマー、例えばエチレン／プロピレンコポリマー、直鎖状低密度ポリエチレン（ＬＬＤＰＥ）およびそれと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー（その際、１−オレフィンはインサイチューで生成される）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマーまたはエチレン／アクリル酸コポリマーおよびそれらの塩（イオノマー）ならびにエチレンとプロピレンおよびジエン、例えばヘキサジエン、ジシクロペンタジエンもしくはエチリデン−ノルボルネンとのターポリマーおよびかかるコポリマーの互いの混合物およびかかるコポリマーと前記１）に挙げたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互もしくはランダムポリアルキレン／一酸化炭素コポリマーならびにそれと他のポリマー、例えばポリアミドとの混合物。
【００３３】
２種のモノオレフィンの特別なコポリマーは、パイプグレードのポリプロピレンランダムコポリマーであり、前記コポリマーは、９０質量％を上回るプロピレンと、１０質量％を下回る、一般に２〜６質量％のエチレンの重合から得られる。
【００３４】
４．  炭化水素樹脂（例えばＣ5〜Ｃ9）であって、その水素化された変性物（例えば粘着剤）およびポリアルキレンおよびデンプンの混合物を含む樹脂。
【００３５】
前記１）〜４）のホモポリマーおよびコポリマーは、任意の立体構造を有してよく、前記構造は、シンジオタクチック構造、アイソタクチック構造、ヘミアイソタクチック構造もしくはアタクチック構造を含み、その際、アイソタクチックポリマーが好ましい。ステレオブロックポリマーも含まれる。
【００３６】
５．  ポリスチレン、ポリ（ｐ−メチルスチレン）、ポリ（α−メチルスチレン）。
【００３７】
６．  ビニル芳香族モノマー、例えばスチレン、α−メチルスチレン、ビニルトルエンの全ての異性体、特にｐ−ビニルトルエン、エチルスチレンの全ての異性体、プロピルスチレン、ビニルビフェニル、ビニルナフタレンおよびビニルアントラセンから誘導される芳香族ホモポリマーおよびコポリマーならびにそれらの混合物。ホモポリマーおよびコポリマーは、任意の立体構造を有してよく、前記構造は、シンジオタクチック構造、アイソタクチック構造、ヘミアイソタクチック構造もしくはアタクチック構造を含み、その際、アタクチックポリマーが好ましい。ステレオブロックポリマーも含まれる。
【００３８】
６ａ．  上述のビニル芳香族モノマーと、エチレン、プロピレン、ジエン、ニトリル、酸、無水マレイン酸、マレイミド、酢酸ビニルおよび塩化ビニルまたはアクリル酸誘導体およびそれらの混合物から選択されるコモノマーを含むコポリマー、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレートを含むコポリマー、耐衝撃強さのスチレンコポリマーと別のポリマー、例えばポリアクリレート、ジエンポリマーもしくはエチレン／プロピレン／ジエンターポリマーの混合物ならびにスチレンのブロックコポリマー、例えばスチレン／ブタジエン／スチレン、スチレン／イソプレン／スチレン、スチレン／エチレン／ブチレン／スチレンもしくはスチレン／エチレン／プロピレン／スチレンのブロックコポリマー。
【００３９】
６ｂ．  前記６．）で挙げたポリマーの水素化から誘導される水素化された芳香族ポリマー、特にアタクチックポリスチレンの水素化によって製造されたポリシクロヘキシルエチレン（ＰＣＨＥ）を含むポリマー（しばしばポリビニルシクロヘキサン（ＰＶＣＨ）と呼ばれる）。
【００４０】
６ｃ．  前記６ａ．）で挙げられるポリマーの水素化から誘導される水素化された芳香族ポリマー。
【００４１】
ホモポリマーおよびコポリマーは、任意の立体構造を有してよく、前記構造は、シンジオタクチック構造、アイソタクチック構造、ヘミアイソタクチック構造もしくはアタクチック構造を含み、その際、アタクチックポリマーが好ましい。ステレオブロックポリマーも含まれる。
【００４２】
７．  ビニル芳香族モノマー、例えばスチレンもしくはα−メチルスチレンのグラフトコポリマー、例えばポリブタジエン上のスチレン、ポリブタジエン−スチレンもしくはポリブタジエン−アクリロニトリルコポリマー上のスチレン、ポリブタジエン上のスチレンおよびアクリロニトリル（もしくはメタクリロニトリル）、ポリブタジエン上のスチレン、アクリロニトリルおよびメチルメタクリレート、ポリブタジエン上のスチレンおよび無水マレイン酸、ポリブタジエン上のスチレン、アクリロニトリルおよび無水マレイン酸、ポリブタジエン上のスチレンおよびマレイミド、ポリブタジエン上のスチレンおよびアルキルアクリレートもしくはメタクリレート、エチレン／プロピレン／ジエンターポリマー上のスチレンおよびアクリロニトリル、ポリアルキルアクリレートもしくはポリアルキルメタクリレート上のスチレンおよびアクリロニトリル、アクリレート／ブタジエンコポリマー上のスチレンおよびアクリロニトリルならびにそれらと前記６）に列記されたコポリマーとの混合物、例えばＡＢＳ、ＭＢＳ、ＡＳＡもしくはＡＥＳポリマーとして知られるコポリマー混合物。
【００４３】
８．  ハロゲン含有ポリマー、ポリクロロプレン、塩素化ゴム、塩素化および臭素化されたイソブチレン−イソプレンのコポリマー（ハロブチルゴム）、塩素化もしくはスルホ塩素化されたポリエチレン、エチレンおよび塩素化されたエチレンのコポリマー、エピクロロヒドリンのホモポリマーおよびコポリマー、特にハロゲン含有ビニル化合物のポリマー、ポリ塩化ビニル、ポリ塩化ビニリデン、ポリフッ化ビニル、ポリフッ化ビニリデンならびにそれらのコポリマー、例えば塩化ビニル／塩化ビニリデン、塩化ビニル／酢酸ビニルまたは塩化ビニリデン／酢酸ビニルコポリマー。
【００４４】
９．  α，β−不飽和酸およびそれらの誘導体から誘導されるポリマー、例えばポリアクリレートおよびポリメタクリレート、ポリメチルメタクリレート、ポリアクリルアミドおよびポリアクリロニトリルであって、ブチルアクリレートで耐衝撃改質されたもの。
【００４５】
１０．  前記９）で挙げたモノマーの互いのまたは前記モノマーと他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハロゲン化物コポリマーまたはアクリロニトリル／アルキルメタクリレート／ブタジエンターポリマー。
【００４６】
１１．  不飽和アルコールおよびアミンから誘導されるポリマーまたはそれらのアシル誘導体またはアセタール、例えばポリビニルアルコール、ポリ酢酸ビニル、ポリビニルステアレート、ポリビニルベンゾエート、ポリビニルマレエート、ポリビニルブチラール、ポリアリルフタレートまたはポリアリルメラミン、ならびにそれらと前記１）で挙げられたオレフィンとのコポリマー。
【００４７】
１２．  環状エーテルのホモポリマーおよびコポリマー、例えばポリアルキレングリコール、ポリエチレンオキシド、ポリプロピレンオキシドまたはそれらとビスグリシジルエーテルとのコポリマー。
【００４８】
１３．  ポリアセタール、例えばポリオキシメチレンおよびコモノマーとしてエチレンオキシドを含むポリオキシメチレン、熱可塑性ポリウレタン、アクリレートもしくはＭＢＳで変性されたポリアセタール。
【００４９】
１４．  ポリフェニレンオキシドおよびスルフィドならびにポリフェニレンオキシドとスチレンポリマーもしくはポリアミドとの混合物。
【００５０】
１５．  ポリウレタン、例えばポリオールおよび脂肪族もしくは芳香族のポリイソシアネートから合成されたポリウレタン、例えば一方でヒドロキシ末端ポリエーテル、ポリエステルもしくはポリブタジエンと、他方で脂肪族もしくは芳香族のポリイソシアネートとから誘導されるポリウレタンならびにそれらの前駆体。
【００５１】
ヒドロキシル末端ポリエーテルは公知であり、かつ例えばエポキシド、例えばエチレンオキシド、プロピレンオキシド、ブチレンオキシド、テトラヒドロフラン、スチレンオキシドもしくはエピクロロヒドリンのそれら自体との、例えばＢＦ3の存在下での重合によって、またはこれらのエポキシドの単独でのもしくは混合物としてのまたは連続的に反応性水素原子を含む出発成分との、例えば水、アルコール、アンモニアもしくはアミン、例えばエチレングリコール、プロピレン１，３−および１，２−グリコール、トリメチロールプロパン、４，４’−ジヒドロキシジフェニルプロパン、アニリン、エタノールアミンもしくはエチレンジアミンとの付加反応によって製造される。スクロースポリエーテルも本発明によれば好適である。多くの場合において、主として（ポリエーテル中に存在するＯＨ基全てに対して９０質量％まで）第一級ＯＨ基を含む前記ポリエーテルが好ましい。更に、ビニルポリマーにより変性されたポリエーテルであって、例えばスチレンおよびアクリロニトリルのポリエーテルの存在下での重合によって形成されたものは、ＯＨ基を含むポリブタジエンと同様に適している。
【００５２】
特に、ポリオール化合物は、４００〜１００００、特に８００〜１００００の分子量を有し、かつ幾つかのヒドロキシル基を有する、特に２〜８個のヒドロキシル基を、殊に２〜４個のヒドロキシル基を有する化合物である。
【００５３】
好適なポリイソシアネートは、脂肪族のもしくは芳香族の、例えばエチレンジイソシアネート、１，４−テトラメチレンジイソシアネート、１，６−ヘキサメチレンジイソシアネート、１，１２−ドデカンジイソシアネート、シクロブタン１，３−ジイソシアネート、シクロヘキサン１，３−および１，４−ジイソシアネートおよびまた任意の所望のこれらの異性体の混合物、１−イソシアナト−３，３，５−トリメチル−５−イソシアナトメチルシクロヘキサン、２，４−および２，６−ヘキサヒドロトリレンジイソシアネートおよびまたこれらの異性体の任意の所望の混合物、ヘキサヒドロ−１，３−および／または−１，４−フェニレンジイソシアネート、ペルヒドロ−２，４’−および／または−４，４’−ジフェニルメタンジイソシアネート、１，３−および１，４−フェニレンジイソシアネート、２，４−および２，６−トリレンジイソシアネートおよびまたこれらの異性体の任意の所望の混合物、ジフェニルメタン２，４’−および／または−４，４’−ジイソシアネート、ナフチレン１，５−ジイソシアネート、トリフェニルメタン４，４’，４’’−トリイソシアネート、ポリフェニル−ポリメチレンポリイソシアネートであって、アニリン−ホルムアルデヒド縮合に引き続きホスゲン化によって得られたもの、ｍ−およびｐ−イソシアナトフェニルスルホニルイソシアネート、過塩素化アリールポリイソシアネート、カルボジイミド基を含むポリイソシアネート、アロファネート基を含むポリイソシアネート、イソシアヌレート基を含むポリイソシアネート、ウレタン基を含むポリイソシアネート、アシル化されたウレア基を含むポリイソシアネート、ビウレット基を含むポリイソシアネート、エステル基を含むポリイソシアネート、前記イソシアネートとアセタールとの反応生成物ならびにポリマー脂肪酸基を含むポリイソシアネートである。
【００５４】
また、イソシアネート基を含む蒸留残分をそのままでまたは前記の１種以上のポリイソシアネート中に溶解させて使用することも可能であり、それらは、イソシアネートの工業的製造の過程で得られる。更に、前記のポリイソシアネートの任意の所望の混合物を使用することが可能である。
【００５５】
好ましくは、２，４−もしくは２，６−トリレンジイソシアネートならびにこれらの異性体の任意の所望の混合物（「ＴＤＩ」）、ポリフェニル−ポリメチレン−ポリイソシアネートであってアニリン−ホルムアルデヒド縮合に引き続きホスゲン化することによって製造されたもの（「粗製ＭＤＩ」）またはカルボジイミド基、ウレタン基、アロファネート基、イソシアヌレート基、ウレア基もしくはビウレット基を含むポリイソシアネート（「変性ポリイソシアネート」）。
【００５６】
前記ポリウレタンは、均質なポリウレタンであっても、または多孔質であってもよい。
【００５７】
１６．  ジアミンおよびジカルボン酸から、および／またはアミノカルボン酸もしくは相応のラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド、ヘキサメチレンジアミンおよびイソフタル酸および／またはテレフタル酸から製造された、改質剤としてのエラストマーを有するもしくは有さないポリアミド、例えばポリ−２，４，４−トリメチルヘキサメチレンテレフタルアミドまたはポリ−ｍ−フェニレンイソフタルアミドならびにまた上述のポリアミドとポリオレフィン、オレフィンコポリマー、イオノマーまたは化学結合したもしくはグラフトしたエラストマーとの、またはポリエーテルとの、例えばポリエチレングリコール、ポリプロピレングリコールもしくはポリテトラメチレングリコールとのブロックコポリマーならびにＥＰＤＭもしくはＡＢＳで変性されたポリアミドもしくはコポリアミド、およびプロセシングの間に縮合されるポリアミド（ＲＩＭポリアミド系）。
【００５８】
１７．  ポリウレア、ポリイミド、ポリアミド−イミド、ポリエーテルイミド、ポリエステルイミド、ポリヒダントインおよびポリベンゾイミダゾール。
【００５９】
１８．  ジカルボン酸およびジオールからおよび／またはヒドロキシカルボン酸または相応のラクトンもしくはラクチドから誘導されるポリエステル、例えばポリエチレンテレフタレート、ポリブチレンテレフタレート、ポリ−１，４−ジメチロールシクロヘキサンテレフタレート、ポリアルキレンナフタレートおよびポリヒドロキシベンゾエートならびにヒドロキシ末端ポリエーテルから誘導されるコポリエーテルエステルおよびまたポリカーボネートもしくはＭＢＳで変性されたポリエステル。コポリエステルは、例えばそれらに制限されないが、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。更に、脂肪族ポリエステルは、例えばそれらに制限されないが、ポリ（ヒドロキシアルカノエート）、特にポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）ならびにポリカーボネートもしくはＭＢＳで変性された相応のポリエステルのクラスを含んでよい。用語「ポリ乳酸（ＰＬＡ）」は、好ましくはポリ−Ｌ−ラクチドのホモポリマーおよびそれと他のポリマーとのブレンドもしくはアロイのいずれか、乳酸もしくはラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシカプロン酸とのコポリマーおよびそれらの環式形を表す。前記用語「乳酸」または「ラクチド」は、Ｌ−乳酸、Ｄ−乳酸、それらの混合物および二量体、すなわちＬ−ラクチド、Ｄ−ラクチド、メソラクチドおよびそれらの任意の混合物を含む。
【００６０】
１９．  ポリカーボネートおよびポリエステルカーボネート。
【００６１】
２０．  ポリケトン。
【００６２】
２１．  ポリスルホン、ポリエーテルスルホンおよびポリエーテルケトン。
【００６３】
２２．  一方でアルデヒドと、他方でフェノール、ウレアおよびメラミンとから誘導された架橋ポリマー、例えばフェノール／ホルムアルデヒド樹脂、ウレア／ホルムアルデヒド樹脂およびメラミン／ホルムアルデヒド樹脂。
【００６４】
２３．  乾燥性および非乾燥性アルキド樹脂。
【００６５】
２４．  飽和のおよび不飽和のジカルボン酸と架橋剤としての多価アルコールおよびビニル化合物とのコポリエステルから誘導される不飽和ポリエステル樹脂およびまたその低可燃性のハロゲン含有改質物。
【００６６】
２５．  置換されたアクリレート、例えばエポキシアクリレート、ウレタンアクリレートまたはポリエステルアクリレートから誘導された架橋可能なアクリル樹脂。
【００６７】
２６．  アルキド樹脂、ポリエステル樹脂およびアクリレート樹脂であって、メラミン樹脂、ウレア樹脂、イソシアネート、イソシアヌレート、ポリイソシアネートもしくはエポキシ樹脂で架橋された前記樹脂。
【００６８】
２７．  脂肪族、脂環式、複素環式もしくは芳香族のグリシジル化合物から誘導される架橋されたエポキシ樹脂、例えばビスフェノールＡおよびビスフェノールＦのジグリシジルエーテルの生成物であって、慣用の硬化剤で、例えば無水物もしくはアミンで、促進剤を用いてまたは用いずに架橋された前記樹脂。
【００６９】
２８．  天然ポリマー、例えばセルロース、ゴム、ゼラチンおよびそれらの化学的に変性された同族誘導体、例えば酢酸セルロース、プロピオン酸セルロースおよび酪酸セルロースまたはセルロースエーテル、例えばメチルセルロースならびにロジンおよびそれらの誘導体。
【００７０】
２９．  前記ポリマーのブレンド（ポリブレンド）、例えばＰＰ／ＥＰＤＭ、ポリアミド／ＥＰＤＭもしくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００７１】
３０．  天然産生および合成の有機材料であって、純粋なモノマー化合物またはかかる化合物の混合物である前記樹脂、例えば鉱油、動物性脂肪および植物性脂肪、オイルおよびワックスまたは合成エステル（例えばフタル酸エステル、アジピン酸エステル、リン酸エステルもしくはトリメリト酸エステル）をベースとするオイル、脂肪およびワックスならびにまた合成エステルと鉱油との任意の比率での混合物、一般的には、紡績用組成物として使用される混合物、ならびにかかる材料の水性エマルジョン。
【００７２】
３１．  天然ゴムもしくは合成ゴムの水性エマルジョン、例えば天然ラテックスまたはカルボキシル化されたスチレン／ブタジエンコポリマーのラテックス。
【００７３】
オリゴヒドロキシ化合物は、２つ以上のヒドロキシル基を有するが、経済協力開発機構のポリマーについての定義によるポリマーではない。オリゴヒドロキシ化合物の例は、エチレングリコール、プロピレングリコール、ブタン−１，２−ジオール、ブタン−１，４−ジオール、ヘキサン−１，２−ジオール、ヘキサン−１，６−ジオール、シクロヘキサン−１，２−ジオール、グリセロール、ペンタエリトリトール、Ｄ−フルクトース、Ｄ−グルシトール、マンニトールもしくはサッカロースである。
【００７４】
ワックスは、例えば蝋酸とアルコールとのエステル、例えばＣ22〜Ｃ34−モノカルボン酸のＣ15〜Ｃ36−モノアルコール、トリテルペンアルコールまたはステロイドアルコールでエステル化されたエステルである。かかるエステルは、例えばカルナウバ蝋、蜜蝋またはホホバオイル中に含まれる。更なる種類のワックスは、例えばＣ1化学を基礎とするフィッシャー・トロプシュワックスである。
【００７５】
脂肪は、グリセロールおよび脂肪族の飽和もしくは不飽和のカルボン酸のエステル、例えばモノアシルグリセロール、ジアシルグリセロールまたはトリアシルグリセロールである。好ましくは、前記カルボン酸は直鎖状である。好ましくは、前記カルボン酸は、Ｃ8〜Ｃ22−カルボン酸である。
【００７６】
鉱油は、脂肪族の液状飽和炭化水素であって、原油、コールタール、ビチューメンタール（ｂｉｔｕｍｉｎｏｕｓ  ｔａｒ）、木材または泥炭からの蒸留によって得られる炭化水素である。前記鉱油は、液状、半固体または固体であってよい。後者の場合には、鉱物脂肪と呼ばれる。鉱油のための例は、ベンジン、ディーゼルオイル、燃料オイル、ビチューメンまたはケロシンである。好ましい鉱油は、直鎖状または分枝鎖状の飽和Ｃ8〜Ｃ22−炭化水素である。特に好ましいのは、飽和のＣ8〜Ｃ14−炭化水素である。
【００７７】
酸化的分解、熱的分解または光誘発性分解を受けやすい有機材料ａ）と、式Ｉ−Ｐ、Ｉ−ＯまたはＩ−Ｍの化合物ｂ）とを含む組成物であって、前記有機材料が、ポリマー、オリゴヒドロキシ化合物、ワックス、脂肪または鉱油である組成物が好ましい。
【００７８】
酸化的分解、熱的分解または光誘発性分解を受けやすい有機材料ａ）と、式Ｉ−Ｐ、Ｉ−ＯまたはＩ−Ｍの化合物ｂ）とを含む組成物であって、前記有機材料が、ポリマー、特に合成ポリマーもしくは半合成ポリマー、殊に合成もしくは半合成の熱可塑性ポリマーである組成物が好ましい。
【００７９】
酸化的分解、熱的分解または光誘発性分解を受けやすい有機材料ａ）と、式Ｉ−Ｐ、Ｉ−ＯまたはＩ−Ｍの化合物ｂ）とを含む組成物であって、前記有機材料が、ポリマーであり、該ポリマーは、ポリオレフィンもしくはそのコポリマー、ポリスチレンもしくはそのコポリマー、ポリウレタンもしくはそのコポリマー、ポリエーテルであってエポキシド、オキセタンもしくはテトラヒドロフランの重合によって得られるポリエーテルまたはそのコポリマー、ポリエステルまたはそのコポリマー、ポリカーボネートまたはそのコポリマー、ポリ（塩化ビニル）またはそのコポリマー、ポリ（塩化ビニリデン）もしくはそのコポリマー、ポリスルホンもしくはそのコポリマー、ポリブタジエンもしくはそのコポリマー、ポリ（ビニルアセテート）もしくはそのコポリマー、ポリ（ビニルアルコール）またはそのコポリマー、ポリ（ビニルアセタール）またはそのコポリマー、あるいはポリアミドまたはそのコポリマーである組成物が好ましい。
【００８０】
酸化的分解、熱的分解または光誘発性分解を受けやすい有機材料ａ）と、式Ｉ−Ｐ、Ｉ−ＯまたはＩ−Ｍの化合物ｂ）とを含む組成物であって、前記有機材料が、ポリオレフィンもしくはそのコポリマー、ポリスチレンもしくはそのコポリマー、またはポリウレタンもしくはそのコポリマーであり、特に前記有機材料が、ポリオレフィンもしくはそのコポリマー、ポリスチレンもしくはそのコポリマー、またはポリウレタンもしくはそのコポリマーであり、殊に、前記有機材料が、ポリオレフィンもしくはそのコポリマー、またはポリスチレンもしくはそのコポリマーである組成物が好ましい。
【００８１】
酸化的分解、熱的分解または光誘発性分解を受けやすい有機材料ａ）と、式Ｉ−Ｐ、Ｉ−ＯまたはＩ−Ｍの化合物ｂ）とを含む組成物であって、前記有機材料が、ポリオレフィンまたはそのコポリマーである組成物が好ましい。
【００８２】
上述の組成物における式Ｉ−Ｐ、Ｉ−ＯまたはＩ−Ｍの化合物として好ましいのは以下の通りの化合物である。
【００８３】
式Ｉ−Ｐ、Ｉ−ＯまたはＩ−Ｍで示され、その式中、
Ｒ4およびＲ6は、水素であり、かつ
Ｒ5およびＲ7は、互いに独立して、水素またはＣ1〜Ｃ8−アルキル、特に水素またはＣ1〜Ｃ4−アルキルである、
化合物が好ましい。
【００８４】
式Ｉ−Ｐ、Ｉ−ＯまたはＩ−Ｍで示され、その式中、
Ｒ4、Ｒ6およびＲ7は、水素であり、かつＲ5は、水素またはＣ1〜Ｃ8−アルキル、特に水素またはＣ1〜Ｃ4−アルキルである、
化合物が好ましい。
【００８５】
式Ｉ−Ｐ、Ｉ−ＯまたはＩ−Ｍで示され、その式中、
ＲP2およびＲP6は、互いに独立して、水素もしくはＣ1−アルキルであり、ＲP3およびＲP5は、互いに独立して、水素もしくはＣ1〜Ｃ4−アルキルであり、
ＲO1およびＲO6は、互いに独立して、水素もしくはＣ1〜Ｃ8−アルキルであり、ＲO2は、水素もしくはＣ1−アルキルであり、ＲO5は、水素もしくはＣ1〜Ｃ4−アルキルであり、
ＲM1は、水素もしくはＣ1−アルキルであり、ＲM3およびＲM5は、互いに独立して、水素もしくはＣ1〜Ｃ4−アルキルであり、かつＲM6は、水素もしくはＣ1〜Ｃ8−アルキルである、
化合物が好ましい。
【００８６】
式Ｉ−Ｐ、Ｉ−ＯまたはＩ−Ｍで示され、その式中、
ＲP2およびＲP6は、水素であり、かつＲP3およびＲP5は、互いに独立して、水素もしくはＣ1〜Ｃ4−アルキルであり、
ＲO1は、水素もしくはＣ1〜Ｃ8−アルキルであり、ＲO2は、水素であり、ＲO5およびＲO6は、互いに独立して、水素もしくはＣ1〜Ｃ4−アルキルであり、
ＲM1およびＲM3は、水素もしくはＣ1−アルキルであり、ＲM5は、水素もしくはＣ1〜Ｃ4−アルキルであり、かつＲM6は、水素もしくはＣ1〜Ｃ8−アルキルである、
化合物が好ましい。
【００８７】
式Ｉ−Ｐ、Ｉ−ＯまたはＩ−Ｍで示され、その式中、
ＲP2およびＲP6は、水素であり、かつＲP3およびＲP5は、互いに独立して、水素もしくはＣ1〜Ｃ4−アルキルであり、ここで、ＲP3およびＲP5の一方はＣ4−アルキルではなく、
ＲO1は、水素もしくはＣ1〜Ｃ8−アルキルであり、ＲO2は、水素であり、ＲO5は、水素もしくはＣ1〜Ｃ3−アルキルであり、かつＲO6は、水素もしくはＣ1〜Ｃ4−アルキルであり、かつ
ＲM1およびＲM3は、水素もしくはＣ1−アルキルであり、ＲM5は、水素もしくはＣ1〜Ｃ3−アルキルであり、かつＲM6は、水素もしくはＣ1〜Ｃ8−アルキルである、
化合物が好ましい。
【００８８】
式Ｉ−Ｐ、Ｉ−ＯまたはＩ−Ｍで示され、その式中、
ＲP2およびＲP6は、水素であり、かつＲP3およびＲP5の一方は、水素であるが、もう一方は、水素もしくはＣ1〜Ｃ4−アルキルであり、
ＲO1は、水素もしくはＣ1〜Ｃ8−アルキルであり、ＲO2は、水素であり、ＲO5は、水素もしくはＣ1−アルキルであり、かつＲO6は、水素もしくはＣ1〜Ｃ4−アルキルであり、かつ
ＲM1、ＲM3およびＲM5は、水素であり、かつＲM6は、水素もしくはＣ1〜Ｃ8−アルキルである、
化合物が好ましい。
【００８９】
式Ｉ−Ｐ、Ｉ−ＯまたはＩ−Ｍで示され、その式中、
Ｒa1、Ｒa2、Ｒa3およびＲa4は、互いに独立して、水素もしくはＣ1〜Ｃ4−アルキルであり、
Ｒb1、Ｒb2、Ｒb3、Ｒb4、Ｒb5およびＲb6は、互いに独立して、水素もしくはＣ1〜Ｃ4−アルキルであり、かつ
Ｒc1、Ｒc2、Ｒc3およびＲc4は、互いに独立して、水素もしくはＣ1〜Ｃ4−アルキルである、
化合物が好ましい。
【００９０】
式Ｉ−Ｐ、Ｉ−ＯまたはＩ−Ｍで示され、その式中、
Ｒa1、Ｒa2、Ｒa3およびＲa4は、互いに独立して、水素もしくはＣ1〜Ｃ4−アルキルであり、
Ｒb1、Ｒb2、Ｒb3、Ｒb4は、互いに独立して、水素もしくはＣ1〜Ｃ4−アルキルであり、かつＲb5およびＲb6の一方は、Ｃ1〜Ｃ4−アルキルであるが、もう一方は、水素であり、かつ
Ｒc1、Ｒc2、Ｒc3およびＲc4は、互いに独立して、水素もしくはＣ1〜Ｃ4−アルキルである、
化合物が好ましい。
【００９１】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、Ｃ3〜Ｃ16−シクロアルキル、またはＣ2〜Ｃ18−アルケニルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のＣ6〜Ｃ10−アリールもしくはＣ1〜Ｃ8−アルキルによって置換されたＣ6〜Ｃ10−アリール、Ｃ1〜Ｃ18−アルキル、Ｃ3〜Ｃ16−シクロアルキル、またはＣ2〜Ｃ18−アルケニルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のもしくはＣ1〜Ｃ8−アルキルによって置換されたＣ6〜Ｃ12−アリール、Ｃ1〜Ｃ18−アルキル、Ｃ3〜Ｃ16−シクロアルキル、またはＣ2〜Ｃ18−アルケニルであり、かつ
Ｒ2P、Ｒ2OおよびＲ2Mは、非置換のもしくはＣ1〜Ｃ8−アルキルによって置換されたＣ6〜Ｃ10−アリール、またはハロゲンであり、該ハロゲンはクロロもしくはフルオロである、
化合物が好ましい。
【００９２】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐを表し、
Ｒ1Oは、式ＩＩ−Ｏを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、Ｃ3〜Ｃ16−シクロアルキル、またはＣ2〜Ｃ18−アルケニルであり、かつ
Ｒ2Pは、部分式ＩＩ−Ｐを表し、
Ｒ2Oは、部分式ＩＩ−Ｏを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のもしくはＣ1〜Ｃ8−アルキルによって置換されたＣ6〜Ｃ10−アリール、Ｃ1〜Ｃ18−アルキル、Ｃ3〜Ｃ16−シクロアルキル、またはＣ2〜Ｃ18−アルケニルであり、
ＹP、ＹOおよびＹMが共有結合を表すときに、
Ｒ1Pは、部分式ＩＩ−Ｐを表し、
Ｒ1Oは、部分式ＩＩ−Ｏを表し、
Ｒ1Mは、部分式ＩＩ−Ｍを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、Ｃ3〜Ｃ16−シクロアルキル、またはＣ2〜Ｃ18−アルケニルであり、かつ
Ｒ2P、Ｒ2OおよびＲ2Mは、非置換のもしくはＣ1〜Ｃ8−アルキルによって置換されたＣ6〜Ｃ10−アリール、またはハロゲンであり、該ハロゲンはクロロもしくはフルオロである、
化合物が好ましい。
【００９３】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐを表し、
Ｒ1Oは、式ＩＩ−Ｏを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、Ｃ3〜Ｃ16−シクロアルキル、またはＣ2〜Ｃ18−アルケニルであり、かつ
Ｒ2Pは、Ｒ1Pであり、
Ｒ2Oは、Ｒ1Oであり、
Ｒ2Mは、Ｒ1Mであり、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、
ＹP、ＹOおよびＹMが共有結合を表すときに、
Ｒ1Pは、部分式ＩＩ−Ｐを表し、
Ｒ1Oは、部分式ＩＩ−Ｏを表し、
Ｒ1Mは、部分式ＩＩ−Ｍを表し、かつ
Ｒ2P、Ｒ2OおよびＲ2Mは、非置換のもしくはＣ1〜Ｃ8−アルキルによって置換されたＣ6〜Ｃ10−アリール、またはハロゲンであり、該ハロゲンはクロロもしくはフルオロである、
化合物が好ましい。
【００９４】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、かつ
Ｒ2P、Ｒ2OおよびＲ2Mは、非置換のもしくはＣ1〜Ｃ8−アルキルによって置換されたＣ6〜Ｃ10−アリール、またはフルオロである、
化合物が好ましい。
【００９５】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩを表し、または
Ｒ1P、Ｒ1OおよびＲ1Mは、非置換のもしくはＣ1〜Ｃ8−アルキルによって置換されたＣ6〜Ｃ10−アリール、またはＣ1〜Ｃ18−アルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩを表し、または
Ｒ2P、Ｒ2OおよびＲ2Mは、非置換のもしくはＣ1〜Ｃ8−アルキルによって置換されたＣ6〜Ｃ10−アリール、またはＣ1〜Ｃ18−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のもしくはＣ1〜Ｃ8−アルキルによって置換されたＣ6〜Ｃ10−アリール、またはＣ1〜Ｃ18−アルキルであり、かつ
Ｒ2P、Ｒ2OおよびＲ2Mは、非置換のもしくはＣ1〜Ｃ8−アルキルによって置換されたＣ6〜Ｃ10−アリール、またはフルオロである、
化合物が好ましい。
【００９６】
式Ｉ−Ｐ、Ｉ−ＯまたはＩ−Ｍで示される化合物であって、式Ｉ−ＰまたはＩ−Ｏで示され、その式中、ＹPおよびＹOは、酸素であるか、または共有結合を表し、
ＹPおよびＹOが酸素であるときに、
Ｒ1P、Ｒ2P、Ｒ1OもしくはＲ2Oは、部分式ＩＩ−Ｍを表さず、
ＹPおよびＹOが共有結合を表すときに、
Ｒ1PもしくはＲ1Oは、部分式ＩＩ−Ｍを表さない、
化合物が好ましい。
【００９７】
式Ｉ−Ｐ、Ｉ−ＯまたはＩ−Ｍで示される化合物であって、式Ｉ−Ｐで示され、
その式中、ＹPは、酸素であるか、または共有結合を表し、
ＹPが酸素であるときに、
Ｒ1PもしくはＲ2Pは、部分式ＩＩ−ＯもしくはＩＩ−Ｍを表さず、
ＹPが共有結合を表すときに、
Ｒ1Pは、部分式ＩＩ−ＯもしくはＩＩ−Ｍを表さない、
化合物が好ましい。
【００９８】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンである、
化合物が好ましい。
【００９９】
式Ｉ−Ｐ、Ｉ−ＯまたはＩ−Ｍで示され、その式中、
ＹP、ＹOおよびＹMは、酸素である、
化合物が好ましい。
【０１００】
式Ｉ−Ｐ、Ｉ−ＯまたはＩ−Ｍで示される化合物であって、式Ｉ−ＰまたはＩ−Ｏで示され、その式中、
ＹPおよびＹOは、酸素であり、かつ
Ｒ1P、Ｒ2P、Ｒ1OもしくはＲ2Oは、部分式ＩＩ−Ｍを表さない、
化合物が好ましい。
【０１０１】
式Ｉ−Ｐ、Ｉ−ＯまたはＩ−Ｍで示され、その式中、
ＹP、ＹOおよびＹMは、酸素であり、
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、かつ
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表す、
化合物が好ましい。
【０１０２】
式Ｉ−ＰまたはＩ−Ｏで示され、その式中、
ＹPおよびＹOは、酸素であり、
Ｒ1PがＲ2Pと一緒になって、そしてＲ1OがＲ2Oと一緒になって、部分式ＩＩＩ、ＩＶもしくはＶの１つを表し、かつ
Ｒ2PがＲ1Pと一緒になって、そしてＲ2OがＲ1Oと一緒になって、部分式ＩＩＩ、ＩＶもしくはＶの１つを表す、
化合物が好ましい。
【０１０３】
式Ｉ−Ｐで示され、その式中、
ＹPは、酸素であり、かつ
Ｒ1PがＲ2Pと一緒になって、部分式ＩＩＩ、ＩＶもしくはＶの１つを表す、
化合物が好ましい。
【０１０４】
式Ｉ−Ｐで示され、その式中、
ＹPは、酸素であり、かつ
Ｒ1PがＲ2Pと一緒になって、部分式ＩＶを表す、
化合物が好ましい。
【０１０５】
式Ｉ−Ｐ、Ｉ−ＯまたはＩ−Ｍの化合物について上述した好ましい事項は、式Ｉ−Ｐ、Ｉ−ＯまたはＩ−Ｍの３つの構造単位に個別に当てはまる。これらの構造単位は、Ｒ4、Ｒ5、Ｒ6およびＲ7を含むベンゾフラン−２−オン単位、ＲP2、ＲP3、ＲP5、ＲP6、ＲO1、ＲO2、ＲO5、ＲO6、ＲM1、ＲM3、ＲM5およびＲM6を含むフェニレン結合単位、ならびにＲ1P、Ｒ2P、Ｒ1O、Ｒ2O、Ｒ1MおよびＲ2Mを含み、式ＩＩＩ、ＩＶまたはＶについての置換基、すなわちＲa1、Ｒa2、Ｒa3、Ｒa4、Ｒb1、Ｒb2、Ｒb3、Ｒb4、Ｒb5、Ｒb6、Ｒc1、Ｒc2、Ｒc3およびＲc4を有するそれ以外のリン原子に接した単位を含む。３つの構造単位について上述した好ましい事項は組み合わせることができる。それらの例を以下に提供する。
【０１０６】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4およびＲ6は、水素であり、
Ｒ5およびＲ7は、互いに独立して、水素もしくはＣ1〜Ｃ8−アルキルであり、
ＲP2およびＲP6は、互いに独立して、水素もしくはＣ1−アルキルであり、
ＲP3およびＲP5は、互いに独立して、水素もしくはＣ1〜Ｃ4−アルキルであり、
ＲO1およびＲO6は、互いに独立して、水素もしくはＣ1〜Ｃ8−アルキルであり、
ＲO2は、水素またはＣ1−アルキルであり、
ＲO5は、水素またはＣ1〜Ｃ4−アルキルであり、
ＲM1は、水素またはＣ1−アルキルであり、
ＲM3およびＲM5は、互いに独立して、水素もしくはＣ1〜Ｃ4−アルキルであり、
ＲM6は、水素またはＣ1〜Ｃ8−アルキルであり、
Ｒa1、Ｒa2、Ｒa3およびＲa4は、互いに独立して、水素もしくはＣ1〜Ｃ4−アルキルであり、
Ｒb1、Ｒb2、Ｒb3、Ｒb4、Ｒb5およびＲb6は、互いに独立して、水素もしくはＣ1〜Ｃ4−アルキルであり、かつ
Ｒc1、Ｒc2、Ｒc3およびＲc4は、互いに独立して、水素もしくはＣ1〜Ｃ4−アルキルである、
化合物が好ましい。
【０１０７】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、かつ
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ  2P、Ｒ2OおよびＲ2Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のもしくはＣ1〜Ｃ8−アルキルによって置換されたＣ6〜Ｃ10−アリール、Ｃ1〜Ｃ18−アルキル、またはＣ3〜Ｃ16−シクロアルキルであり、かつ
Ｒ2P、Ｒ2OおよびＲ2Mは、非置換のもしくはＣ1〜Ｃ8−アルキルによって置換されたＣ6〜Ｃ10−アリール、またはフルオロであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである、
化合物が好ましい。
【０１０８】
式Ｉ−Ｐ、Ｉ−ＯまたはＩ−Ｍで示される化合物であって、式Ｉ−ＰまたはＩ−Ｏで示され、その式中、ＹPおよびＹOは、酸素であるか、または共有結合を表し、
ＹPおよびＹOが酸素であるときに、
Ｒ1Pは、部分式ＩＩ−ＰもしくはＩＩ−Ｏの１つを表し、
Ｒ1Oは、部分式ＩＩ−Ｏを表し、または
Ｒ1PがＲ2Pと一緒になって、そしてＲ1OがＲ2Oと一緒になって、部分式ＩＩＩ、ＩＶもしくはＶの１つを表し、または
Ｒ1PおよびＲ1Oは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−ＰもしくはＩＩ−Ｏの１つを表し、
Ｒ2Oは、部分式ＩＩ−Ｏを表し、または
Ｒ2PがＲ1Pと一緒になって、そしてＲ2OがＲ1Oと一緒になって、部分式ＩＩＩ、ＩＶもしくはＶの１つを表す、または
Ｒ2PおよびＲ2Oは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹPおよびＹOが共有結合を表すときに、
Ｒ1Pは、部分式ＩＩ−ＰもしくはＩＩ−Ｏの１つを表し、
Ｒ1Oは、部分式ＩＩ−Ｏを表し、または
Ｒ1PおよびＲ1Oは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2PおよびＲ2Oは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである、
化合物が好ましい。
【０１０９】
式Ｉ−Ｐ、Ｉ−ＯまたはＩ−Ｍで示される化合物であって、式Ｉ−ＰまたはＩ−Ｏで示され、その式中、ＹPおよびＹOは、酸素であるか、または共有結合を表し、
ＹPおよびＹOが酸素であるときに、
Ｒ1Pは、部分式ＩＩ−ＰもしくはＩＩ−Ｏの１つを表し、
Ｒ1Oは、部分式ＩＩ−Ｏを表し、または
Ｒ1PがＲ2Pと一緒になって、そしてＲ1OがＲ2Oと一緒になって、部分式ＩＩＩを表し、または
Ｒ1PおよびＲ1Oは、非置換のもしくはＣ1〜Ｃ8−アルキルによって置換されたＣ6〜Ｃ10−アリール、またはＣ1〜Ｃ18−アルキルであり、
Ｒ2Pは、部分式ＩＩ−ＰもしくはＩＩ−Ｏの１つを表し、
Ｒ2Oは、部分式ＩＩ−Ｏを表し、または
Ｒ2PがＲ1Pと一緒になって、そしてＲ2OがＲ1Oと一緒になって、部分式ＩＩＩを表し、または
Ｒ2PおよびＲ2Oは、非置換のもしくはＣ1〜Ｃ8−アルキルによって置換されたＣ6〜Ｃ10−アリール、またはＣ1〜Ｃ18−アルキルであり、
ＹPおよびＹOが共有結合を表すときに、
Ｒ1Pは、部分式ＩＩ−ＰもしくはＩＩ−Ｏの１つを表し、
Ｒ1Oは、部分式ＩＩ−Ｏを表し、または
Ｒ1PおよびＲ1Oは、非置換のもしくはＣ1〜Ｃ8−アルキルによって置換されたＣ6〜Ｃ10−アリール、またはＣ1〜Ｃ18−アルキルであり、
Ｒ2PおよびＲ2Oは、非置換のもしくはＣ1〜Ｃ8−アルキルによって置換されたＣ6〜Ｃ10−アリール、またはフルオロであり、
Ｒ4およびＲ6は、水素であり、
Ｒ5およびＲ7は、互いに独立して、水素もしくはＣ1〜Ｃ8−アルキルであり、
ＲP2およびＲP6は、水素であり、
ＲP3およびＲP5は、互いに独立して、水素もしくはＣ1〜Ｃ4−アルキルであり、ここで、ＲP3およびＲP5の一方はＣ4−アルキルではなく、
ＲO1は、水素またはＣ1〜Ｃ8−アルキルであり、
ＲO2は、水素であり、
ＲO5は、水素またはＣ1〜Ｃ3−アルキルであり、
ＲO6は、水素またはＣ1〜Ｃ4−アルキルであり、
Ｒa1、Ｒa2、Ｒa3およびＲa4は、互いに独立して、水素もしくはＣ1〜Ｃ4−アルキルであり、
Ｒb1、Ｒb2、Ｒb3、Ｒb4、Ｒb5およびＲb6は、互いに独立して、水素もしくはＣ1〜Ｃ4−アルキルであり、かつ
Ｒc1、Ｒc2、Ｒc3およびＲc4は、互いに独立して、水素もしくはＣ1〜Ｃ4−アルキルである、
化合物が好ましい。
【０１１０】
式Ｉ−Ｐ、Ｉ−ＯまたはＩ−Ｍで示され、その式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、かつ
ＲM1、ＲM3、ＲM5およびＲM6は、互いに独立して、水素もしくはＣ1〜Ｃ8−アルキルである、
化合物が好ましい。
【０１１１】
式Ｉ−Ｐ、Ｉ−ＯまたはＩ−Ｍで示され、その式中、
ＹP、ＹOおよびＹMは、酸素であり、
Ｒ1PがＲ2Pと一緒になって、Ｒ1OがＲ2Oと一緒になって、そしてＲ1MがＲ2Mと一緒になって、部分式ＩＩＩ、ＩＶもしくはＶの１つを表し、
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである、
化合物が好ましい。
【０１１２】
式Ｉ−ＰまたはＩ−Ｏで示され、その式中、
ＹPおよびＹOは、酸素であり、
Ｒ1PがＲ2Pと一緒になって、そしてＲ1OがＲ2Oと一緒になって、部分式ＩＩＩ、ＩＶもしくはＶの１つを表し、
Ｒ2PがＲ1Pと一緒になって、そしてＲ2OがＲ1Oと一緒になって、部分式ＩＩＩ、ＩＶもしくはＶの１つを表し、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである、
化合物が好ましい。
【０１１３】
式Ｉ−Ｐで示され、その式中、
ＹPは、酸素であり、
Ｒ1PがＲ2Pと一緒になって、部分式ＩＩＩ、ＩＶもしくはＶの１つを表し、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである、
化合物が好ましい。
【０１１４】
式Ｉ−Ｐで示され、その式中、
ＹPは、酸素であり、
Ｒ1PがＲ2Pと一緒になって、部分式ＩＶを表し、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、かつ
Ｒb1、Ｒb2、Ｒb3、Ｒb4、Ｒb5およびＲb6は、互いに独立して、水素もしくはＣ1〜Ｃ8−アルキルである、
化合物が好ましい。
【０１１５】
式Ｉ−Ｐの化合物であって、化合物（１０３）、（１０４）、（１０５）、（１０７）、（１０８）もしくは（１０９）である化合物、または式Ｉ−Ｏの化合物であって、化合物（１０１）、（１０２）もしくは（１０６）である化合物が好ましい。これらの化合物の構造は、それぞれの合成例Ｓ−１〜Ｓ−９に示されている。
【０１１６】
成分ｂ）、すなわち式Ｉ−Ｐ、Ｉ−ＯまたはＩ−Ｍの化合物の、成分ａ）、すなわち酸化的分解、熱的分解または光誘発性分解を受けやすい有機材料に対して使用される量は、酸化的分解、熱的分解または光誘発性分解を受けやすい特定の有機材料および所望の保護の程度に伴い変化する。
【０１１７】
酸化的分解、熱的分解もしくは光誘発性分解を受けやすい有機材料を成分ａ）として含み、かつ式Ｉ−Ｐ、Ｉ−ＯまたはＩ−Ｍの化合物を成分ｂ）として含む組成物であって、成分ｂ）が、成分ａ）の質量に対して０．０００５％〜１０％、特に０．００１〜２％、殊に０．００５〜１％の量で含まれている組成物が好ましい。
【０１１８】
任意に、成分ａ）としての有機材料と成分ｂ）としての式Ｉ−Ｐ、Ｉ−ＯまたはＩ−Ｍの化合物とを含む組成物は、成分ｃ）として更なる添加剤を含有する。
【０１１９】
更なる添加剤は、以下のリストから選択できる。
【０１２０】
１．  酸化防止剤
１．１．  アルキル化モノフェノール類、例えば２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、直鎖状または側鎖で分岐したノニルフェノール、例えば２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、２，４−ジメチル−６−（１’−メチル−１’−テトラデシル−メチル）フェノールおよびそれらの混合物。
【０１２１】
１．２．  アルキルチオメチルフェノール類、例えば２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１２２】
１．３．  ヒドロキノンおよびアルキル化ヒドロキノン類、例えば２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアレート、ビス（３，５−ジ−ｔ−ブチル−４−ヒドロキシフェニル）アジペート。
【０１２３】
１．４．  トコフェロール類、例えばα−トコフェロール、β−トコフェロール、γ−トコフェロール、δ−トコフェロールおよびそれらの混合物（ビタミンＥ）。
【０１２４】
１．５．  ヒドロキシル化チオジフェニルエーテル類、例えば２，２’−チオビス（６−ｔ−ブチル−４−メチルフェノール）、２，２’−チオビス（４−オクチルフェノール）、４，４’−チオビス−（６−ｔ−ブチル−３−メチルフェノール）、４，４’−チオビス（６−ｔ−ブチル−２−メチルフェノール）、４，４’−チオビス（３，６−ジ−ｓ−アミルフェノール）、４，４’−ビス（２，６−ジメチル−４−ヒドロキシフェニル）ジスルフィド。
【０１２５】
１．６．  アルキリデンビスフェノール類、例えば２，２’−メチレンビス（６−ｔ−ブチル−４−メチルフェノール）、２，２’−メチレンビス（６−ｔ−ブチル−４−エチルフェノール）、２，２’−メチレンビス［４−メチル−６−（α−メチル−シクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（６−ｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔ−ブチルフェノール）、４，４’−メチレンビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコールビス［３，３−ビス（３’−ｔ−ブチル−４’−ヒドロキシフェニル）ブチレート］、ビス（３−ｔ−ブチル−４−ヒドロキシ−５−メチル−フェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス−（３，５−ジメチル−２−ヒドロキシフェニル）ブタン、２，２−ビス（３，５−ジ−ｔ−ブチル−４−ヒドロキシフェニル）プロパン、２，２−ビス−（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン。
【０１２６】
１．７．  Ｏ−、Ｎ−およびＳ−ベンジル化合物、例えば３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔ−ブチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテート。
【０１２７】
１．８．  ヒドロキシベンジル化マロネート類、例えばジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート。
【０１２８】
１．９．  芳香族ヒドロキシベンジル化合物、例えば１，３，５−トリス（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノール。
【０１２９】
１．１０．  トリアジン化合物、例えば２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１３０】
１．１１．  ベンジルホスホネート類、例えばジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸のモノエチルエステルのカルシウム塩。
【０１３１】
１．１２．  アシルアミノフェノール類、例えば４−ヒドロキシラウルアニリド、４−ヒドロキシステアルアニリド、オクチルＮ−（３，５−ジ−ｔ−ブチル−４−ヒドロキシフェニル）カルバメート。
【０１３２】
１．１３．  β−（３，５−ジ−ｔ−ブチル−４−ヒドロキシフェニル）プロピオン酸と一価もしくは多価アルコールとの、例えばメタノール、エタノール、ｎ−オクタノール、イソオクタノール、直鎖状と分枝鎖状のＣ7〜Ｃ9−アルカノールの混合物、オクタデカノール、直鎖状および分枝鎖状のＣ13〜Ｃ15−アルカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシルエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３３】
１．１４．  β−（５−ｔ−ブチル−４−ヒドロキシ−３−メチルフェニル）プロピオン酸と一価もしくは多価アルコールとの、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル；３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン。
【０１３４】
１．１５．  β−（３，５−ジシクロヘキシル−４−ヒドロキシフェニル）プロピオン酸と一価もしくは多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３５】
１．１６．  ３，５−ジ−ｔ−ブチル−４−ヒドロキシフェニル酢酸と一価もしくは多価アルコールとの、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１３６】
１．１７．  β−（３，５−ジ−ｔ−ブチル−４−ヒドロキシフェニル）プロピオン酸のアミド、例えばＮ，Ｎ’−ビス（３，５−ジ−ｔ−ブチル−４−ヒドロキシフェニルプロピオニル）ヘキサメチレンジアミド、Ｎ，Ｎ’−ビス（３，５−ジ−ｔ−ブチル−４−ヒドロキシフェニルプロピオニル）トリメチレンジアミド、Ｎ，Ｎ’−ビス（３，５−ジ−ｔ−ブチル−４−ヒドロキシフェニルプロピオニル）ヒドラジド、Ｎ，Ｎ’−ビス［２−（３−［３，５−ジ−ｔ−ブチル−４−ヒドロキシフェニル］プロピオニルオキシ）エチル］オキサミド（Ｎａｕｇａｒｄ  ＸＬ−１（登録商標）、Ｕｎｉｒｏｙａｌにより供給）。
【０１３７】
１．１８．  アスコルビン酸（ビタミンＣ）。
【０１３８】
１．１９．  アミン系酸化防止剤、例えばＮ，Ｎ’−ジ−イソプロピル−ｐ−フェニレンジアミン、Ｎ，Ｎ’−ジ−ｓ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル化ジフェニルアミン、例えばｐ，ｐ’−ジ−ｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔ−オクチル化Ｎ−フェニル−１−ナフチルアミン、モノアルキル化とジアルキル化のｔ−ブチル／ｔ−オクチルジフェニルアミンの混合物、モノアルキル化とジアルキル化のノニルジフェニルアミンの混合物、モノアルキル化とジアルキル化のドデシルジフェニルアミンの混合物、モノアルキル化とジアルキル化のイソプロピル／イソヘキシルジフェニルアミンの混合物、モノアルキル化とジアルキル化のｔ−ブチルジフェニルアミンの混合物、２，３−ジヒドロ−３，３−ジメチル−４Ｈ−１，４−ベンゾチアジン、フェノチアジン、モノアルキル化とジアルキル化のｔ−ブチル／ｔ−オクチルフェノチアジンの混合物、モノアルキル化とジアルキル化のｔ−オクチルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ−ビス（２，２，６，６−テトラメチルピペリド−４−イル−ヘキサメチレンジアミン、ビス（２，２，６，６−テトラメチルピペリド−４−イル）セバケート、２，２，６，６−テトラメチルピペリジン−４−オン、２，２，６，６−テトラメチルピペリジン−４−オール。
【０１３９】
２．  紫外線吸収剤および光安定剤。
【０１４０】
２．１．  ２−（２’−ヒドロキシフェニル）ベンゾトリアゾール類、例えば２−（２’−ヒドロキシ−５’−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔ−ブチル−２’−ヒドロキシフェニル）−５−クロロベンゾトリアゾール、２−（３’−ｔ−ブチル−２’−ヒドロキシ−５’−メチルフェニル）−５−クロロベンゾトリアゾール、２−（３’−ｓ−ブチル−５’−ｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔ−ブチル−２’−ヒドロキシ−５’−（２−オクチルオキシカルボニルエチル）フェニル）−５−クロロベンゾトリアゾール、２−（３’−ｔ−ブチル−５’−［２−（２−エチルヘキシルオキシ）カルボニルエチル］−２’−ヒドロキシフェニル）−５−クロロベンゾトリアゾール、２−（３’−ｔ−ブチル−２’−ヒドロキシ−５’−（２−メトキシカルボニルエチル）フェニル）−５−クロロベンゾトリアゾール、２−（３’−ｔ−ブチル−２’−ヒドロキシ−５’−（２−メトキシカルボニルエチル）フェニル）ベンゾトリアゾール、２−（３’−ｔ−ブチル−２’−ヒドロキシ−５’−（２−オクチルオキシカルボニルエチル）フェニル）ベンゾトリアゾール、２−（３’−ｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔ−ブチル−５’−（２−メトキシカルボニルエチル）−２’−ヒドロキシフェニル］−２Ｈ−ベンゾトリアゾールとポリエチレングリコール３００とのエステル交換生成物；
【化６】
2019056123.tif 000007
［式中、Ｒ’は、３’−ｔ−ブチル−４’−ヒドロキシ−５’−２Ｈ−ベンゾトリアゾール−２−イルフェニルである］、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【０１４１】
２．２．  ２−ヒドロキシベンゾフェノン類、例えば４−ヒドロキシ−、４−メトキシ−、４−オクチルオキシ−、４−デシルオキシ−、４−ドデシルオキシ−、４−ベンジルオキシ−、４，２’，４’−トリヒドロキシ−および２’−ヒドロキシ−４，４’−ジメトキシ誘導体。
【０１４２】
２．３．  置換された安息香酸または非置換の安息香酸のエステル、例えば４−ｔ−ブチルフェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、２，４−ジ−ｔ−ブチルフェニル３，５−ジ−ｔ−ブチル−４−ヒドロキシベンゾエート、ヘキサデシル３，５−ジ−ｔ−ブチル−４−ヒドロキシベンゾエート、オクタデシル  ３，５−ジ−ｔ−ブチル−４−ヒドロキシベンゾエート、２−メチル−４，６−ジ−ｔ−ブチルフェニル３，５−ジ−ｔ−ブチル−４−ヒドロキシベンゾエート。
【０１４３】
２．４．  アクリル酸エステル類、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリンおよびネオペンチルテトラ（α−シアノ−β，β−ジフェニルアクリレート）。
【０１４４】
２．５．  ニッケル化合物、例えば２，２’−チオビス［４−（１，１，３，３−テトラメチルブチル）フェノール］のニッケル錯体、例えば追加の配位子、例えばｎ−ブチルアミン、トリエタノールアミンもしくはＮ−シクロヘキシルジエタノールアミンを有するまたは有さない１：１錯体もしくは１：２錯体、ニッケルジブチルジチオカルバメート、４−ヒドロキシ−３，５−ジ−ｔ−ブチルベンジルホスホン酸のモノアルキルエステル、例えばメチルエステルもしくはエチルエステルのニッケル塩、ケトキシムの、例えば２−ヒドロキシ−４−メチルフェニルウンデシルケトキシムのニッケル錯体、１−フェニル−４−ラウロイル−５−ヒドロキシピラゾールの、追加の配位子を有するまたは有さないニッケル錯体。
【０１４５】
２．６．立体障害アミン類、例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１，２，２，６，６−ペンタメチル−４−ピペリジル）ｎ−ブチル−３，５−ジ−ｔ−ブチル−４−ヒドロキシベンジルマロネート、１−（２−ヒドロキシエチル）−２，２，６，６−テトラメチル−４−ヒドロキシピペリジンおよびコハク酸の縮合物、Ｎ，Ｎ’−ビス（２，２，６，６−テトラメチル−４−ピペリジル）ヘキサメチレンジアミンおよび４−ｔ−オクチルアミノ−２，６−ジ−クロロ−１，３，５−トリアジンの直鎖状もしくは環式の縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリド−４−イル）セバケート、ビス（１−オクチルオキシ−２，２，６，６−テトラメチルピペリド−４−イル）スクシネート、ビス−［２，２，６，６−テトラメチル−１−（ウンデシルオキシ）ピペリジン−４−イル］カーボネート、Ｎ，Ｎ’−ビス（２，２，６，６−テトラメチル−４−ピペリジル）ヘキサメチレンジアミンおよび４−モルホリノ−２，６−ジクロロ−１，３，５−トリアジンの直鎖状および環式の縮合物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物、２−クロロ−４，６−ジ（４−ｎ−ブチルアミノ−１，２，２，６，６−ペンタメチルピペリジル）−１，３，５−トリアジンおよび１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンおよび４−シクロヘキシルアミノ−２，６−ジクロロ−１，３，５−トリアジンの縮合物、１，２−ビス（３−アミノプロピルアミノ）エタンおよび２，４，６−トリクロロ−１，３，５−トリアジンならびに４−ブチルアミノ−２，２，６，６−テトラメチルピペリジンの縮合物（ＣＡＳ登録番号［１３６５０４−９６−６］）；１，６−ヘキサンジアミンおよび２，４，６−トリクロロ−１，３，５−トリアジンならびにＮ，Ｎ−ジブチルアミンおよび４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンおよびエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンもしくは１，２，２，６，６−ペンタメチル−４−アミノピペリジンとの反応生成物、Ｎ，Ｎ’−ビス−（２，２，６，６−テトラメチル−１−プロポキシ−ピペリジン−４−イル）−ヘキサン−１，６−ジアミンおよび２，４−ジクロロ−６−｛ｎ−ブチル−（２，２，６，６−テトラメチル−１−プロポキシ−ピペリジン−４−イル）−アミノ｝−［１，３，５］トリアジンのホルマール縮合生成物であるオリゴマー化合物の２−クロロ−４，６−ビス−（ジ−ｎ−ブチルアミノ）−［１，３，５］トリアジンで末端封鎖されたものの混合物、Ｎ，Ｎ’−ビス−（２，２，６，６−テトラメチル−ピペリジン−４−イル）−ヘキサン−１，６−ジアミンおよび２，４−ジクロロ−６−｛ｎ−ブチル−（２，２，６，６−テトラメチル−ピペリジン−４−イル）−アミノ｝−［１，３，５］トリアジンのホルマール縮合生成物であるオリゴマー化合物の２−クロロ−４，６−ビス−（ジ−ｎ−ブチルアミノ）−［１，３，５］トリアジンで末端封鎖されたものの混合物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１］、５−（２−エチルヘキサノイル）−オキシメチル−３，３，５−トリメチル−２−モルホリノン、���，４−ビス−［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチル−ピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【０１４６】
２．７．  オキサミド類、例えば４，４’−ジオクチルオキシオキサニリド、２，２’−ジエトキシオキサニリド、２，２’−ジオクチルオキシ−５，５’−ジ−ｔ−ブトキシアニリド、２，２’−ジドデシルオキシ−５，５’−ジ−ｔ−ブトキシアニリド、２−エトキシ−２’−エチルオキシアニリド、Ｎ，Ｎ’−ビス（３−ジメチルアミノプロピル）オキサミド、２−エトキシ−５−ｔ−ブチル−２’−エトキシアニリドおよびそれと２−エトキシ−２’−エチル−５，４’−ジ−ｔ−ブトキシアニリドとの混合物、ｏ−メトキシとｐ−メトキシで二置換されたオキサニリドの混合物およびｏ−エトキシとｐ−エトキシで二置換されたオキサニリドの混合物。
【０１４７】
２．８．  ２−（２−ヒドロキシフェニル）−１，３，５−トリアジン類、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１４８】
３．  金属不活性化剤、例えばＮ，Ｎ’−ジフェニルオキサミド、Ｎ−サリチレート−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１４９】
４．  式Ｉ−Ｐ、Ｉ−ＯまたはＩ−Ｍの化合物とは異なる亜リン酸エステルおよび亜ホスホン酸エステル、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔ−ブチルフェニル）ホスフィット、ジイソデシルペンタエリトリトールジホスフィット、ビス（２，４−ジ−ｔ−ブチルフェニル）ペンタエリトリトールジホスフィット、ビス（２，４−ジクミルフェニル）ペンタエリトリトールジホスフィット、ビス（２，６−ジ−ｔ−ブチル−４−メチルフェニル）ペンタエリトリトールジホスフィット、ビスイソデシルオキシペンタエリトリトールジホスフィット、ビス（２，４−ジ−ｔ−ブチル−６−メチルフェニル）ペンタエリトリトールジホスフィット、ビス（２，４，６−トリス（ｔ−ブチルフェニル）ペンタエリトリトールジホスフィット、トリステアリルソルビトールトリホスフィット、テトラキス（２，４−ジ−ｔ−ブチルフェニル）４，４’−ビフェニレンジホスホニット、６−イソオクチルオキシ−２，４，８，１０−テトラ−ｔ−ブチル−１２Ｈ−ジベンゾ［ｄ，ｇ］−１，３，２−ジオキサホスホシン、ビス（２，４−ジ−ｔ−ブチル−６−メチルフェニル）メチルホスフィット、ビス（２，４−ジ−ｔ−ブチル−６−メチルフェニル）エチルホスフィット、６−フルオロ−２，４，８，１０−テトラ−ｔ−ブチル−１２−メチル−ジベンゾ［ｄ，ｇ］−１，３，２−ジオキサホスホシン、２，２’，２’’−ニトリロ［トリエチルトリス（３，３’，５，５’−テトラ−ｔ−ブチル−１，１’−ビフェニル−２，２’−ジイル）ホスフィット］、２−エチルヘキシル（３，３’，５，５’−テトラ−ｔ−ブチル−１，１’−ビフェニル−２，２’−ジイル）ホスフィット、５−ブチル−５−エチル−２−（２，４，６−トリ−ｔ−ブチルフェノキシ）−１，３，２−ジオキサホスフィラン。
【０１５０】
以下の亜リン酸エステルが特に好ましい：
トリス（２，４−ジ−ｔ−ブチルフェニル）ホスフィット（Ｉｒｇａｆｏｓ  １６８、ＢＡＳＦの登録商標）、トリス（ノニルフェニル）ホスフィット、
【化７】
2019056123.tif 000008
【０１５１】
【化８】
2019056123.tif 000009
【０１５２】
５．  ヒドロキシルアミン類およびアミンＮ−オキシド類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ，Ｎ−ジアルキルヒドロキシルアミンであって水素化獣脂アミンから誘導されたアミン、Ｎ，Ｎ−ビス（水素化ナタネ油アルキル）−Ｎ−メチル−アミンＮ−オキシドもしくはトリアルキルアミンＮ−オキシド。
【０１５３】
６．  ニトロン類、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミンから誘導されたＮ，Ｎ−ジアルキルヒドロキシルアミンから誘導されたニトロン。
【０１５４】
７．  チオ相乗剤、例えばジラウリルチオジプロピオネート、ジミストリルチオジプロピオネート、ジステアリルチオジプロピオネートおよびペンタエリトリトールテトラキス−［３−（ｎ−ラウリル）−プロピオン酸エステル］。
【０１５５】
８．  ペルオキシド捕捉剤、例えばβ−チオジプロピオン酸のエステル、例えばラウリルエステル、ステアリルエステル、ミリスチルエステルもしくはトリデシルエステル、メルカプトベンゾイミダゾールもしくは２−メルカプトベンゾイミダゾールの亜鉛塩、亜鉛ジブチルジチオカルバメート、ジオクタデシル二硫化物、ペンタエリトリトールテトラキス（β−ドデシルメルカプト）プロピオネート。
【０１５６】
９．  ポリアミド安定化剤、例えば銅塩とヨウ化物との組み合わせ、および／またはリン化合物ならびに二価マンガンの塩。
【０１５７】
１０．  酸捕捉剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンおよびピロカテコール酸亜鉛。
【０１５８】
１１．  式Ｉ−Ｐ、Ｉ−ＯまたはＩ−Ｍとは異なる、ベンゾフラノン類およびインドリノン類、例えばＵＳ−Ａ−４，３２５，８６３；ＵＳ−Ａ−４，３３８，２４４；ＵＳ−Ａ−５，１７５，３１２；ＵＳ−Ａ−５，２１６，０５２；ＵＳ−Ａ−５，２５２，６４３；ＤＥ−Ａ−４３１６６１１；ＤＥ−Ａ−４３１６６２２；ＤＥ−Ａ−４３１６８７６；ＥＰ−Ａ−０５８９８３９もしくはＥＰ−Ａ−０５９１１０２に開示されるもの、または３−［４−（２−アセトキシエトキシ）フェニル］−５，７−ジ−ｔ−ブチルベンゾフラン−２−オン、５，７−ジ−ｔ−ブチル−３−［４−（２−ステアロイルオキシエトキシ）フェニル］ベンゾフラン−２−オン、３，３’−ビス［５，７−ジ−ｔ−ブチル−３−（４−［２−ヒドロキシエトキシ］フェニル）ベンゾフラン−２−オン］、５，７−ジ−ｔ−ブチル−３−（４−エトキシフェニル）ベンゾフラン−２−オン、３−（４−アセトキシ−３，５−ジメチルフェニル）−５，７−ジ−ｔ−ブチルベンゾフラン−２−オン、３−（３，５−ジメチル−４−ピバロイルオキシフェニル）−５，７−ジ−ｔ−ブチルベンゾフラン−２−オン、３−（３，４−ジメチルフェニル）−５，７−ジ−ｔ−ブチルベンゾフラン−２−オン、３−（２，３−ジメチルフェニル）−５，７−ジ−ｔ−ブチルベンゾフラン−２−オンおよび３−（２−アセトキシ−４−（１，１，３，３−テトラメチル−ブチル）−フェニル）−５−（１，１，３，３−テトラメチル−ブチル）−ベンゾフラン−２−オン。
【０１５９】
１２．  成核剤、例えば無機物質、例えばタルク、金属酸化物、例えば二酸化チタンもしくは酸化マグネシウム、アルカリ土類金属のリン酸塩、炭酸塩もしくは硫酸塩、有機化合物、例えばモノカルボン酸もしくはポリカルボン酸ならびにそれらの塩、例えば４−ｔ−ブチル安息香酸、アジピン酸、ジフェニル酢酸、コハク酸ナトリウムもしくは安息香酸ナトリウム、ポリマー化合物、例えばイオン性コポリマー（イオノマー）、Ｉｒｇａｃｌｅａｒ  ＸＴ  ３８６（ＢＡＳＦの登録商標）、１，３：２，４−ビス（３’，４’−ジメチルベンジリデン）ソルビトール、１，３：２，４−ジ（パラメチルジベンジリデン）−ソルビトールおよび１，３：２，４−ジ（ベンジリデン）ソルビトール。
【０１６０】
１３．  充填剤および強化材、例えば炭酸カルシウム、ケイ酸塩、ガラス繊維、ガラスビーズ、アスベスト、タルク、カオリン、ベントナイト、マイカ、ハイドロタルサイト、硫酸バリウム、金属酸化物および水酸化物、カーボンブラック、黒鉛、木粉および他の天然産物の粉もしくは繊維、合成繊維。
【０１６１】
１４．  他の添加剤、例えば可塑剤、滑沢剤、レオロジー添加剤、触媒、流動調節剤、蛍光増白剤、防炎剤、帯電防止剤および発泡剤。
【０１６２】
また驚くべきことに、式Ｉ−Ｐ、Ｉ−ＯまたはＩ−Ｍの多くの化合物と更なる添加剤とを組み合わせることは、熱、光および／または酸化による分解に対して有機材料を安定化するために、特にフェノール系酸化防止剤または、式Ｉ−Ｐ、Ｉ−ＯもしくはＩ−Ｍの化合物とは異なる亜リン酸エステルもしくは亜ホスホン酸エステルを更なる添加剤として組み合わせて非常に有効であることが判明した。しばしば、式Ｉ−Ｐ、Ｉ−ＯまたはＩ−Ｍの化合物の存在は、更なる添加剤の質量に対してたかだか１対１置換の過剰で、更なる添加剤の量を減らすことができることが判明している。
【０１６３】
酸化的分解、熱的分解または光誘発性分解を受けやすい有機材料を成分ａ）として含み、式Ｉ−Ｐ、Ｉ−ＯまたはＩ−Ｍの化合物を成分ｂ）として含み、かつ更なる添加剤を成分ｃ）として含む組成物が好ましい。
【０１６４】
成分ｂ）の成分ｃ）に対する質量比が、１０：１〜１：３０、特に４：１〜１：２０、特に２：１〜１：１０である組成物が好ましい。
【０１６５】
成分ｂ）の成分ｃ）に対する質量比が、１０：１〜１：３０、特に４：１〜１：２０、殊に２：１〜１：１０であり、かつ成分ｂ）および成分ｃ）の全体量は、成分ａ）の質量に対して８０％未満、特に５０％である組成物が好ましい。
【０１６６】
成分ｂ）の成分ｃ）に対する質量比が、１０：１〜１：３０、特に４：１〜１：２０、殊に２：１〜１：１０であり、かつ成分ｂ）および成分ｃ）の全体量が、成分ａ）の質量に対して０．００５％から７９％の間、特に０．００５％から４９％の間である組成物が好ましい。
【０１６７】
成分ｂ）の成分ｃ）に対する質量比が、４：１〜１：２０であり、かつ成分ｂ）および成分ｃ）の全体量が、成分ａ）の質量に対して８０％未満、特に０．００５％から４９％の間である組成物が好ましい。
【０１６８】
成分ｃ）として、酸化防止剤、紫外線吸収剤、ヒンダードアミン光安定剤、ニッケル化合物、金属不活性化剤、式Ｉ−Ｐ、Ｉ−ＯもしくはＩ−Ｍの化合物とは異なる亜リン酸エステルもしくは亜ホスホン酸エステル、ヒドロキシルアミンもしくはアミンＮ−オキシド、チオ相乗剤、ペルオキシド捕捉剤、成核剤、充填剤または強化材である更なる添加剤を含む組成物が好ましい。
【０１６９】
成分ｃ）として、式Ｉ−Ｐ、Ｉ−ＯもしくはＩ−Ｍの化合物とは異なる亜リン酸エステルもしくは亜ホスホン酸エステル、酸捕捉剤、フェノール系酸化防止剤またはアミン系酸化防止剤である更なる添加剤を含む組成物が好ましい。
【０１７０】
酸化的分解、熱的分解または光誘発性分解を受けやすい有機材料ａ）と、式Ｉ−Ｐ、Ｉ−ＯまたはＩ−Ｍの化合物ｂ）と、フェノール系酸化防止剤もしくは式Ｉ−Ｐ、Ｉ−ＯもしくはＩ−Ｍの化合物とは異なる亜リン酸エステルもしくは亜ホスホン酸エステルである更なる添加剤ｃ）とを含む組成物が好ましい。
【０１７１】
成分ｃ）としてフェノール系酸化防止剤を含む組成物が好ましい。
【０１７２】
成分ｃ）として、β−（３，５−ジ−ｔ−ブチル−４−ヒドロキシフェニル）プロピオン酸のエステルであるフェノール系酸化防止剤を含む組成物が好ましい。
【０１７３】
特に関連のあるフェノール系酸化防止剤は、示される通りの化合物
【化９】
2019056123.tif 000010
であり、その化合物に関して、１つの化学名は、テトラキス−［β−（３，５−ジ−ｔ−ブチル−４−ヒドロキシフェニル）−プロピオニルオキシメチル］メタンもしくはその一方でテトラキス−［３−（３，５−ジ−ｔ−ブチル−４−ヒドロキシ−フェニル）プロピオニルオキシメチル］メタンである。それは、市販品であるＩｒｇａｎｏｘ  １０１０（ＢＡＳＦの登録商標）に含まれる。
【０１７４】
特に関連のあるもう一つのフェノール系酸化防止剤は、示される通りの化合物
【化１０】
2019056123.tif 000011
であり、その化合物に関して、１つの化学名は、ステアリルβ−（３，５−ジ−ｔ−ブチル−４−ヒドロキシフェニル）−プロピオネートまたはその一方でステアリル  ３−（３，５−ジ−ｔ−ブチル−４−ヒドロキシ−フェニル）プロピオネートである。それは、市販品であるＩｒｇａｎｏｘ  １０７６（ＢＡＳＦの登録商標）に含まれる。
【０１７５】
成分ｃ）として、テトラキス［β−（３，５−ジ−ｔ−ブチル−４−ヒドロキシフェニル）プロピオニルオキシメチル］メタンまたはステアリルβ−（３，５−ジ−ｔ−ブチル−４−ヒドロキシフェニル）プロピオネートであるフェノール系酸化防止剤を含む組成物が好ましい。
【０１７６】
成分ｃ）として、式Ｉ−Ｐ、Ｉ−ＯまたはＩ−Ｍの化合物とは異なる、亜リン酸エステルまたは亜ホスホン酸エステルを含む組成物が好ましい。
【０１７７】
特に関連のある亜リン酸エステルは、示される通りの化合物
【化１１】
2019056123.tif 000012
であり、その化合物に関して、１つの化学名は、トリス−（２，４−ジ−ｔ−ブチルフェニル）ホスフィットである。それは、市販品であるＩｒｇａｆｏｓ  １６８（ＢＡＳＦの登録商標）に含まれる。
【０１７８】
成分ｃ）として、トリス−（２，４−ジ−ｔ−ブチルフェニル）ホスフィットである亜リン酸エステルを含む組成物が好ましい。
【０１７９】
任意に、酸化的分解、熱的分解または光誘発性分解を受けやすい有機材料を成分ａ）として含み、式Ｉ−Ｐ、Ｉ−ＯまたはＩ−Ｍの化合物を成分ｂ）として含み、かつ更なる添加剤を成分ｃ）として含む組成物は、成分ｄ）として第二の更なる添加剤を含有する。
【０１８０】
酸化的分解、熱的分解または光誘発性分解を受けやすい有機材料を成分ａ）として含み、式Ｉ−Ｐ、Ｉ−ＯまたはＩ−Ｍの化合物を成分ｂ）として含み、かつ更なる添加剤を成分ｃ）として含み、かつ成分ｄ）として第二の更なる添加剤を含む組成物が好ましい。
【０１８１】
成分ｂ）の成分ｄ）に対する質量比が、１０：１〜１：３０、特に４：１〜１：２０、特に２：１〜１：１０である組成物が好ましい。
【０１８２】
成分ｂ）の成分ｄ）に対する質量比が、１０：１〜１：３０、特に４：１〜１：２０、殊に２：１〜１：１０であり、かつ成分ｂ）、成分ｃ）および成分ｄ）の全体量は、成分ａ）の質量に対して５０％未満、特に０．０１％から４９％の間である組成物が好ましい。
【０１８３】
成分ａ）と、成分ｂ）と、成分ｃ）としての式Ｉ−Ｐ、Ｉ−ＯもしくはＩ−Ｍの化合物とは異なる亜リン酸エステルもしくは亜ホスホン酸エステル、酸捕捉剤、フェノール系酸化防止剤およびアミン系酸化防止剤からなる群から選択される更なる添加剤と、成分ｄ）としての第二の更なる添加剤とを含むが、但し、成分ｄ）が成分ｃ）と異なる物質である組成物が好ましい。
【０１８４】
成分ａ）と、成分ｂ）と、成分ｃ）と、成分ｄ）とを含む組成物であって、成分ｃ）および成分ｄ）が、互いに独立して、式Ｉ−Ｐ、Ｉ−ＯもしくはＩ−Ｍの化合物とは異なる亜リン酸エステルもしくは亜ホスホン酸エステル、酸捕捉剤、フェノール系酸化防止剤またはアミン系酸化防止剤であるが、但し、成分ｄ）が成分ｃ）とは異なる組成物が好ましい。
【０１８５】
成分ａ）と、成分ｂ）と、成分ｃ）としてのフェノール系酸化防止剤と、成分ｄ）としてのアミン系酸化防止剤とを含む組成物が好ましい。
【０１８６】
成分ａ）と、成分ｂ）と、成分ｃ）としてのフェノール系酸化防止剤と、成分ｄ）としての式Ｉ−Ｐ、Ｉ−ＯもしくはＩ−Ｍの化合物とは異なる亜リン酸エステルもしくは亜ホスホン酸エステルとを含む組成物が好ましい。
【０１８７】
酸化的分解、熱的分解または光誘発性分解を受けやすい有機材料ａ）と、式Ｉ−Ｐ、Ｉ−ＯまたはＩ−Ｍの化合物ｂ）と、フェノール系酸化防止剤である更なる添加剤ｃ）と、式Ｉ−Ｐ、Ｉ−ＯもしくはＩ−Ｍの化合物とは異なる亜リン酸エステルもしくは亜ホスホン酸エステルである第二の更なる添加剤ｄ）とを含む組成物が好ましい。
【０１８８】
酸化的分解、熱的分解または光誘発性分解を受けやすい有機材料ａ）と、式Ｉ−Ｐ、Ｉ−ＯもしくはＩ−Ｍの化合物ｂ）と、テトラキス−［β−（３，５−ジ−ｔ−ブチル−４−ヒドロキシフェニル）−プロピオニルオキシメチル］メタンもしくはステアリルβ−（３，５−ジ−ｔ−ブチル−４−ヒドロキシフェニル）−プロピオネートであるフェノール系酸化防止剤である更なる添加剤ｃ）と、式Ｉ−Ｐ、Ｉ−ＯもしくはＩ−Ｍの化合物とは異なる亜リン酸エステルもしくは亜ホスホン酸エステルである第二の更なる添加剤ｄ）とを含む組成物が好ましい。
【０１８９】
酸化的分解、熱的分解または光誘発性分解を受けやすい有機材料ａ）と、式Ｉ−Ｐ、Ｉ−ＯまたはＩ−Ｍの化合物ｂ）と、フェノール系酸化防止剤である更なる添加剤ｃ）と、トリス（２，４−ジ−ｔ−ブチル）ホスフィットである亜リン酸エステルである第二の更なる添加剤ｄ）とを含む組成物が好ましい。
【０１９０】
酸化的分解、熱的分解または光誘発性分解を受けやすい有機材料ａ）と、式Ｉ−Ｐ、Ｉ−ＯまたはＩ−Ｍの化合物ｂ）と、テトラキス−［β−（３，５−ジ−ｔ−ブチル−４−ヒドロキシフェニル）−プロピオニルオキシメチル］メタンもしくはステアリルβ−（３，５−ジ−ｔ−ブチル−４−ヒドロキシフェニル）−プロピオネートであるフェノール系酸化防止剤である更なる添加剤ｃ）と、トリス（２，４−ジ−ｔ−ブチル）ホスフィットである亜リン酸エステルである第二の更なる添加剤ｄ）とを含む組成物が好ましい。
【０１９１】
成分ａ）としての酸化的分解、熱的分解または光誘発性分解を受けやすい有機材料および成分ｂ）としての式Ｉ−Ｐ、Ｉ−ＯまたはＩ−Ｍの化合物についての前記の好ましい事項は、組成物について記載される。これらの好ましい事項は、本発明の更なる実施形態にも当てはまる。これらの更なる実施形態では、成分ｃ）としての更なる添加剤の任意の存在も、成分ｄ）としての第二の更なる添加剤の任意の存在も含まれている。
【０１９２】
本発明の更なる一実施形態は、酸化的分解、熱的分解もしくは光誘発性分解を受けやすい有機材料、すなわち成分ａ）の保護方法であって、
−  該有機材料、すなわち成分ａ）を準備するステップと、
−  式Ｉ−Ｐ、Ｉ−ＯもしくはＩ−Ｍの化合物、すなわち成分ｂ）を、前記準備された有機材料中に導入するかまたは前記有機材料上に適用するステップと、
を含む前記方法に関する。
【０１９３】
前記の成分ｂ）の導入もしくは適用は、加工装置で、特に撹拌機を備えた、好ましくは閉じられていてよい加熱可能なコンテナ中で行うことができる。撹拌機を備えた加熱可能なコンテナは、例えば混練機、押出機、混合機または撹拌槽である。その特定の例は、一軸スクリュー押出機、逆回転および共回転の二軸スクリュー押出機、遊星歯車押出機、リング押出機またはコニーダである。少なくとも１つのガス除去区画であって、真空を適用できる、および／または酸素含量が低いもしくは酸素が存在しない雰囲気に、例えば窒素雰囲気下に置くことができる前記区画を含む加工装置を使用することもできる。成分ｂ）は、前記加工装置中に直接的に添加することができる。
【０１９４】
成分ｂ）は、成分ａ）の任意の加工段階に導入または適用することができる。成分ａ）がポリマーである場合に、その段階は、特に加工装置中での成分ａ）の成形作業の前またはその間である。
【０１９５】
成分ｂ）は、乾燥粉末の形で、溶融物の形で、カプセル化された形で、例えばワックス中もしくは補助ポリマー中にカプセル化された形で、または湿式混合物の形で、例えば溶液、分散液もしくは懸濁液、例えば不活性溶媒、水もしくはオイル中の形で導入または適用できる。分散剤または懸濁剤は、成分ｂ）の湿式混合物の場合に存在してよい。更なる導入のための形態は、顆粒、例えば成分ｂ）の粉末を圧縮することによって得られる顆粒である。
【０１９６】
成分ｂ）は、成分ａ）へと吹き付けることによって導入または適用することもできる。
【０１９７】
成分ａ）がポリマーである場合に、成分ｂ）を成分ａ）へと導入もしくは適用する更なる手法は、相応の出発材料、例えば成分ａ）のモノマーの重合の前、その間またはその直後での添加である。例えば、重合触媒の失活の間に吹き付けることが特に好ましい。架橋が成分ａ）の形成の間に行われる場合には、架橋の前の導入または適用が好ましい。
【０１９８】
成分ａ）がポリマーである場合には、導入または適用の方法は、好ましくは、成形法、特に射出成形法、ブロー成形法、圧縮成形法、回転成形法、スラッシュ成形法または押出成形法である。
【０１９９】
酸化的分解、熱的分解もしくは光誘発性分解を受けやすい有機材料がポリマーであり、
−  該酸化的分解、熱的分解もしくは光誘発性分解を受けやすい有機材料を準備するステップと、
−  式Ｉ−Ｐ、Ｉ−ＯもしくはＩ−Ｍの化合物を前記準備された有機材料中に導入するステップであって、部分的もしくは完全な導入が１３５℃〜３５０℃、好ましくは１５０℃〜３４０℃、特に１８０℃〜３３０℃、殊に１９０℃〜３２０℃の範囲の温度で行われるステップと、
を含む方法が好ましい。
【０２００】
成分ｂ）が押出機へと、ポリマーである成分ａ）の加工の間に導入または適用される方法が好ましい。
【０２０１】
更なる添加剤および任意の第二の更なる添加剤、すなわち成分ｃ）もしくは成分ｃ）およびｄ）の場合に、成分ｂ）および更なる添加剤または第二の更なる添加剤は、成分ａ）へと個々にまたは互いに混合して導入または適用できる。所望であれば、個々の成分は、互いに、成分ａ）中に導入する前に、例えば乾式配合、圧縮、溶融、ワックスもしくは補助ポリマーによるカプセル化によって、または溶液、分散液もしくは懸濁液の形の、例えば不活性溶媒、水もしくはオイル中の前記形の湿式混合物として混合することができる。
【０２０２】
成分ｂ）および更なる添加剤および任意に第二の更なる添加剤は、また、成分ａ）へと、成分ｂ）、更なる添加剤、任意に第二の更なる添加剤および補助ポリマーとしてのマスターバッチポリマーを含むマスターバッチ（「濃縮物」）の形で添加することもできる。成分ｂ）および更なる添加剤および任意に第二の更なる添加剤は、マスターバッチ中に、該マスターバッチの質量に対して１％〜４０％、好ましくは２％〜２０％の濃度で導入される。マスターバッチポリマー含量は、１００質量％のマスターバッチに対する差異である。前記マスターバッチポリマーは、成分ａ）がポリマーである場合に、必ずしもそれと同じポリマーである必要は無い。
【０２０３】
本発明の更なる一実施形態は、
ａ）酸化的分解、熱的分解または光誘発性分解を受けやすい有機材料と、
ｂ）式Ｉ−Ｐ、Ｉ−ＯまたはＩ−Ｍの化合物と、
を含む組成物から製造される物品に関する。
【０２０４】
ポリマーである成分ａ）と成分ｂ）とを含む組成物から有利には製造される物品は、造形物品であってよい。造形物品のための例は、以下のものである。
【０２０５】
Ｉ−１）浮かぶデバイス、海上用途、ポンツーン、ブイ、甲板、桟橋、ボート、カヤック、オール用のプラスチック用材および砂浜補強。
【０２０６】
Ｉ−２）自動車用途、特にバンパ、ダッシュボード、バッテリ、リアライニングおよびフロントライニング、フード下の成形部材、ハットシェルフ、トランクライニング、内装ライニング、エアバッグカバー、装備品（ライト）用の電子成形品、ダッシュボード用の板材、ヘッドランプガラス、計器板、外装ライニング、椅子張り、自動車ライト、ヘッドライト、駐車灯、リアライト、停止灯、内部装備品および外部装備品、ドアパネル、ガスタンク、フロントガラス、リアウィンドウ、シート裏張り、外装パネル、電線絶縁、シーリング用の押出異形材、クラッディング、柱カバー、シャシー部材、排気系、燃料フィルタ／フィラー、燃料ポンプ、燃料タンク、車体側面用成形品、コンバーチブル天板、外部ミラー、外部装備品、留め具／固定具、フロントエンドモジュール、ガラス、ヒンジ、ロックシステム、荷台／屋根上荷台、圧縮部材／打ち抜き部材、シーリング、側面衝撃保護、消音体／防音体およびサンルーフ。
【０２０７】
Ｉ−３）道路交通デバイス、特に標識用支柱、道路標識用の支柱、カーアクセサリー、ワーニングトライアングル、医療用ケース、ヘルメット、タイヤ。
【０２０８】
Ｉ−４）飛行機、鉄道、内燃動車（車、オートバイ、トラック）用の、調度品を含むデバイス。
【０２０９】
Ｉ−５）宇宙用途のためのデバイス、特にロケットおよび人工衛星、例えば再突入シールド。
【０２１０】
Ｉ−６）建築およびデザイン用のデバイス、採掘用途、防音システム、路上待避所およびシェルター。
【０２１１】
ＩＩ−１）一般的な電気／電子デバイス（パソコン、電話、携帯電話、プリンタ、テレビセット、音響デバイスおよび映像デバイス）における用具、ケースおよびカバー、植木鉢、衛星ＴＶ用アンテナおよびパネルデバイス。
【０２１２】
ＩＩ−２）鋼鉄またはテキスタイルなどの他の材料のための外被。
【０２１３】
ＩＩ−３）エレクトロニクス産業用のデバイス、特にプラグ、特にコンピュータプラグ用の絶縁体、電機部品および電子部品用のケース、プリント基板およびチップ、チェックカードまたはクレジットカードなどの電子データ記憶用の材料。
【０２１４】
ＩＩ−４）電気機器、特に洗濯機、タンブラー、オーブン（電子レンジ）、皿洗い機、ミキサーおよびアイロン。
【０２１５】
ＩＩ−５）ライト用カバー（例えば街頭、ランプシェード）。
【０２１６】
ＩＩ−６）ワイヤおよびケーブルにおける用途（半導体、絶縁体およびケーブル外被）。
【０２１７】
ＩＩ−７）コンデンサ用フォイル、冷蔵庫、加熱装置、空調機、電子機器の封止、半導体、コーヒーマシンおよび真空掃除機。
【０２１８】
ＩＩＩ−１）工業用品、例えば歯車（ギア）、スライド式取り付け部品、スペーサ、ねじ、ボルト、ハンドルおよびノブ。
【０２１９】
ＩＩＩ−２）ローターブレード、換気扇および風車ベーン、ソーラーデバイス、水泳プール、水泳プールカバー、プール内張り、池用内張り、クローゼット、ワードローブ、区分壁、スラットウォール、折り畳み壁、屋根、シャッター（例えばロールシャッター）、取付具、パイプ間の接続具、スリーブおよびコンベヤベルト。
【０２２０】
ＩＩＩ−３）衛生用品、特にシャワー室、便座、カバーおよびシンク。
【０２２１】
ＩＩＩ−４）保健衛生用品、特におむつ（赤ん坊、成人の失禁）、女性用保健衛生用品、シャワーカーテン、ブラシ、マット、タブ、携帯用トイレ、歯ブラシおよび便器。
【０２２２】
ＩＩＩ−５）水、廃水および化学薬品用のパイプ（架橋または非架橋）、ワイヤおよびケーブルの保護用のパイプ、ガス、オイルおよび下水用のパイプ、樋、縦樋および下水システム。
【０２２３】
ＩＩＩ−６）任意の形状の異形材（窓板）および羽目板。
【０２２４】
ＩＩＩ−７）ガラス代用品、特に押出もしくは同時押出されたプレート、建造物（一体構造、二重壁もしくは多重壁）、航空機、学校用のガラス、押出シート、建築用ガラス、電車、輸送機関、衛生用品および温室のための窓フィルム。
【０２２５】
ＩＩＩ−８）プレート（壁、カッティングボード）、押出コーティング（印画紙、テトラパックおよびパイプコーティング）、サイロ、木材代用品、プラスチック板材、木材複合体、壁、表面、家具、装飾フォイル、床材（内装および外装用途）、床、踏み板およびタイル。
【０２２６】
ＩＩＩ−９）給気用および排気用のマニホルド。
【０２２７】
ＩＩＩ−１０）セメント用途、コンクリート用途、コンポジット用途およびカバー、羽目板およびクラッディング、手すり、手すり子、キッチン天板、屋根、屋根板、タイルおよび幌。
【０２２８】
ＩＶ−１）プレート（壁およびカッティングボード）、トレイ、人工芝、合成芝（例えばＡｓｔｒｏＴｕｒｆ（登録商標））、スタジアムの競技場（屋外競技場）用の人工カバー、スタジアムの競技場（屋外競技場）用の人工床およびテープ。
【０２２９】
ＩＶ−２）長繊維および短繊維の織布、繊維（絨毯／衛生用品／ジオテキスタイル／モノフィラメント；フィルタ；ワイプ／カーテン（シェード）／医療用途）、ばら繊維（ガウン／防護衣などの用途）、ネット、ロープ、ケーブル、糸、紐、スレッド、安全シートベルト、衣類、下着、手袋；ブーツ、ゴム靴、女性用下着、衣服、水着、運動着、傘（パラソル、日よけ）、パラシュート、パラグライダー、帆、「バルーンシルク（ｂａｌｌｏｏｎ−ｓｉｌｋ）」、キャンプ用品、テント、空気ベッド、サンベッド、バルクバッグおよびバッグ。不織布、例えば医療用布および関連服飾品、工業用服飾品、アウトドア布、室内調度品および建築用布。
【０２３０】
ＩＶ−３）屋根、トンネル、ゴミ捨て場、池、ゴミ捨て場用のメンブレン、絶縁材、カバーおよびシール、壁屋根用メンブレン、ジオメンブレン、水泳プール、カーテン（シェード）／日よけ、オーニング、キャノピー、壁紙、食品包装材およびラッピング（フレキシブルおよびソリッド）、医療用包装（フレキシブルおよびソリッド）、エアバッグ／安全ベルト、アームレストおよびヘッドレスト、絨毯、中央制御盤、ダッシュボード、コックピット、ドア、オーバーヘッドコンソールモジュール、ドアトリム、ヘッドライナー、屋内照明、屋内ミラー、パーセルシェルフ、リアラゲッジカバー、シート、ステアリングコラム、ステアリングホイール、テキスタイルおよびトランクトリム。
【０２３１】
Ｖ）フィルム（包装、ゴミ捨て場、ラミネート、農業および園芸、温室、マルチ、トンネル、サイレージ）、ベールラップ、水泳プール、ゴミ袋、壁紙、ストレッチフィルム、ラフィア、淡水化フィルム、バッテリーおよびコネクタ。
【０２３２】
ＶＩ−１）食品包装およびラッピング（フレキシブルおよびソリッド）、ボトル。
【０２３３】
ＶＩ−２）貯蔵システム、例えば箱（クレート）、ラゲッジ、チェスト、家庭用箱、パレット、棚、トラック、ねじ受け、パックおよび缶。
【０２３４】
ＶＩ−３）カートリッジ、シリンジ、医療用途、あらゆる輸送用コンテナ、ゴミ箱およびくず入れ、ゴミ袋、ビン、ゴミ入れ、ゴミ用ポリ袋、ウィーリー・ビン、汎用容器、水／使用済み水／化学薬品／ガス／オイル／ガソリン／ディーゼル用のタンク、タンク内張り、箱、クレート、バッテリーケース、樋、医療用デバイス、例えばピストン、眼部用途、診断デバイスおよび医薬品ブリスター用の包装。
【０２３５】
ＶＩＩ−１）押出コーティング（印画紙、テトラパック、パイプコーティング）、任意の種類の家庭用品（例えば用具、サーモスボトル／衣類ハンガー）、固定システム、例えばプラグ、ワイヤおよびケーブルクランプ、ジッパー、ファスナー、ロックおよびスナップクロージャー。
【０２３６】
ＶＩＩ−２）支持デバイス、余暇のための物品、例えばスポーツデバイスおよびフィットネスデバイス、体操マット、スキーブーツ、インラインスケート、スキー、ビッグフット、競技面（例えばテニス場）、ボトルおよび缶のためのねじ蓋、蓋および栓。
【０２３７】
ＶＩＩ−３）一般家具、発泡された物品（クッション、衝撃吸収材）、フォーム、スポンジ、皿洗い布、マット、ガーデンチェア、スタジアムシート、テーブル、カウチ、おもちゃ、組み立てキット（ボード／フィギュア／ボール）、おもちゃの家、てすりおよびおもちゃの乗り物。
【０２３８】
ＶＩＩ−４）光学データ記憶および磁気データ記憶のための材料。
【０２３９】
ＶＩＩ−５）台所用品（食べる、飲む、調理する、貯蔵する）。
【０２４０】
ＶＩＩ−６）ＣＤ、カセットテープおよびビデオテープ用の箱、ＤＶＤ電子商品、あらゆる種類の事務用具（ボールペン、スタンプおよびインクパッド、マウス、棚、レール）、あらゆる容量および内容のボトル（飲料、洗剤、香水を含む化粧品）および接着テープ。
【０２４１】
ＶＩＩ−７）履き物（靴／靴底）、インソール、スパッツ、接着剤、構造接着剤、食品箱（果実、野菜、肉類、魚類）、合成紙、ボトル用のラベル、カウチ、人工関節（ヒト）、印刷版（フレキソ印刷）、プリント回路板およびディスプレイ技術。
【０２４２】
ＶＩＩ−８）充填物を含むポリマー（タルク、白亜、陶土（カオリン）、ウォラストナイト、顔料、カーボンブラック、ＴｉＯ2、マイカ、ナノ複合物、ドロマイト、珪酸塩、ガラス、アスベスト）のデバイス。
【０２４３】
フィルム、パイプ、異形材、ボトル、タンク、容器または繊維である造形物品である物品が好ましい。
【０２４４】
成形された造形物品が好ましい。特に、成形は、射出成形、ブロー成形、圧縮成形、回転成形、スラッシュ成形または押出成形によって行われる。
【０２４５】
本発明の更なる一実施形態は、式Ｉ−Ｐ、Ｉ−ＯまたはＩ−Ｍの化合物、すなわち成分ｂ）の、酸化的分解、熱的分解もしくは光誘発性分解を受けやすい有機材料、すなわち成分ａ）を酸化、熱もしくは光による分解に対して安定化するための使用に関する。
【０２４６】
成分ｂ）を、フォームの形のポリウレタンをスコーチに対して安定化するために用いる使用が好ましい。
【０２４７】
式Ｉ−Ｐ、Ｉ−ＯまたはＩ−Ｍの化合物の、更なる添加剤と組み合わせての、酸化的分解、熱的分解もしくは光誘発性分解を受けやすい有機材料を酸化、熱もしくは光による分解に対して安定化するための使用が好ましい。
【０２４８】
式Ｉ−Ｐ、Ｉ−ＯまたはＩ−Ｍの化合物の、フェノール系酸化防止剤または式Ｉ−Ｐ、Ｉ−ＯもしくはＩ−Ｍの化合物とは異なる亜リン酸エステルもしくは亜ホスホン酸エステルである更なる添加剤と組み合わせての、酸化的分解、熱的分解もしくは光誘発性分解を受けやすい有機材料を酸化、熱もしくは光による分解に対して安定化するための使用が好ましい。
【０２４９】
式Ｉ−Ｐ、Ｉ−ＯまたはＩ−Ｍの化合物の、フェノール系酸化防止剤である更なる添加剤および式Ｉ−Ｐ、Ｉ−ＯまたはＩ−Ｍの化合物とは異なる亜リン酸エステルまたは亜ホスホン酸エステルである第二の更なる添加剤と組み合わせての、酸化的分解、熱的分解もしくは光誘発性分解を受けやすい有機材料を酸化、熱もしくは光による分解に対して安定化するための使用が好ましい。
【０２５０】
式Ｉ−Ｐ、Ｉ−ＯまたはＩ−Ｍの化合物の、フェノール系酸化防止剤である更なる添加剤および式Ｉ−Ｐ、Ｉ−ＯまたはＩ−Ｍの化合物とは異なる亜リン酸エステルまたは亜ホスホン酸エステルである第二の更なる添加剤と組み合わせての、酸化的分解、熱的分解もしくは光誘発性分解を受けやすい、ポリオレフィンまたはそのコポリマーである有機材料を酸化、熱もしくは光による分解に対して安定化するための使用が好ましい。
【０２５１】
成分ａ）の加工は、成分ａ）を、熱へと、例えば１３５℃〜３５０℃の範囲の温度へと、特に１５０℃〜３４０℃の温度へと、成分ａ）の加工の時間の間に短時間晒すこととして特徴付けられる。加工時間は、例えば可使時間に対して短い、例えば１週間超に対しては１時間未満である。使用は、一般に、加工の間の温度より低い、例えば０℃〜５０℃の温度で行われる。
【０２５２】
成分ｂ）を、成分ａ）を加工の間の酸化的分解もしくは熱的分解に対して安定化するために用いる使用が好ましい。
【０２５３】
本発明の更なる一実施形態は、式Ｉ−Ｐ、Ｉ−ＯまたはＩ−Ｍ
【化１２】
2019056123.tif 000013
［式中、ＹP、ＹOおよびＹMは、酸素であるか、または共有結合を表し、
ＹP、ＹOおよびＹMが酸素であるときに、
Ｒ1Pは、部分式ＩＩ−Ｐ、ＩＩ−ＯもしくはＩＩ−Ｍ
【化１３】
2019056123.tif 000014
の１つを表し、
Ｒ1Oは、部分式ＩＩ−ＯもしくはＩＩ−Ｍの１つを表し、
Ｒ1Mは、部分式ＩＩ−Ｍを表し、または
Ｒ1PがＲ2Pと一緒になって、Ｒ1OがＲ2Oと一緒になって、そしてＲ1MがＲ2Mと一緒になって、部分式ＩＩＩ、ＩＶもしくはＶ
【化１４】
2019056123.tif 000015
の１つを表し、または
Ｒ1P、Ｒ1OおよびＲ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、
Ｒ2Oは、部分式ＩＩ−ＯもしくはＩＩ−Ｍの１つを表し、
Ｒ2Mは、部分式ＩＩ−Ｍを表し、または
Ｒ2PがＲ1Pと一緒になって、Ｒ2OがＲ1Oと一緒になって、そしてＲ2MがＲ1Mと一緒になって、部分式ＩＩＩ、ＩＶもしくはＶの１つを表し、または
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
ＹP、ＹOおよびＹMが共有結合を表すときに、
Ｒ1Pは、部分式ＩＩ−Ｐ、ＩＩ−ＯもしくはＩＩ−Ｍの１つを表し、
Ｒ1Oは、部分式ＩＩ−ＯもしくはＩＩ−Ｍの１つを表し、
Ｒ1Mは、部分式ＩＩ−Ｍを表し、または
Ｒ1P、Ｒ1OおよびＲ1Mは、Ｃ6〜Ｃ10−アリールであって非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2P、Ｒ2OおよびＲ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、またはハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、
Ｒa1、Ｒa2、Ｒa3およびＲa4は、互いに独立して、水素もしくはＣ1〜Ｃ8−アルキルであり、
Ｒb1、Ｒb2、Ｒb3、Ｒb4、Ｒb5およびＲb6は、互いに独立して、水素もしくはＣ1〜Ｃ8−アルキルであり、かつ
Ｒc1、Ｒc2、Ｒc3およびＲc4は、互いに独立して、水素もしくはＣ1〜Ｃ8−アルキルである］の化合物に関する。
【０２５４】
本発明の更なる一実施形態は、添加剤組成物であって、
ｂ）式Ｉ−Ｐ、Ｉ−ＯまたはＩ−Ｍの化合物と、
ｃ）式Ｉ−Ｐ、Ｉ−ＯまたはＩ−Ｍの化合物とは異なる亜リン酸エステルまたは亜ホスホン酸エステル、酸捕捉剤、フェノール系酸化防止剤およびアミン系酸化防止剤からなる群から選択される更なる添加剤と、
を含む前記組成物に関する。
【０２５５】
成分ｂ）の成分ｃ）に対する質量比が、１０：１〜１：３０、特に４：１〜１：２０、特に２：１〜１：１０である組成物が好ましい。
【０２５６】
成分ｂ）の成分ｃ）に対する質量比が、１０：１〜１：３０、特に４：１〜１：２０、特に２：１〜１：１０である添加剤組成物が好ましい。
【０２５７】
添加剤組成物であって、
ｂ）式Ｉ−Ｐ、Ｉ−ＯまたはＩ−Ｍの化合物と、
ｃ）フェノール系酸化防止剤もしくは式Ｉ−Ｐ、Ｉ−ＯもしくはＩ−Ｍの化合物とは異なる亜リン酸エステルもしくは亜ホスホン酸エステルである更なる添加剤と、
を含む添加剤組成物が好ましい。
【０２５８】
添加剤組成物であって、
ｂ）式Ｉ−Ｐ、Ｉ−ＯまたはＩ−Ｍの化合物と、
ｃ）フェノール系酸化防止剤である更なる添加剤と、
を含む添加剤組成物が好ましい。
【０２５９】
添加剤組成物であって、
ｂ）式Ｉ−Ｐ、Ｉ−ＯまたはＩ−Ｍの化合物と、
ｃ）式Ｉ−Ｐ、Ｉ−ＯもしくはＩ−Ｍの化合物とは異なる亜リン酸エステルもしくは亜ホスホン酸エステルである更なる添加剤と、
を含む添加剤組成物が好ましい。
【０２６０】
添加剤組成物であって、
ｂ）式Ｉ−Ｐ、Ｉ−ＯまたはＩ−Ｍの化合物と、
ｃ）テトラキス−［β−（３，５−ジ−ｔ−ブチル−４−ヒドロキシフェニル）−プロピオニルオキシメチル］メタン、ステアリルβ−（３，５−ジ−ｔ−ブチル−４−ヒドロキシフェニル）−プロピオネートまたはトリス−（２，４−ジ−ｔ−ブチル）ホスフィットである更なる添加剤と、
を含む添加剤組成物が好ましい。
【０２６１】
成分ｄ）として第二の更なる添加剤を含む添加剤組成物が好ましい。
【０２６２】
添加剤組成物であって、
ｂ）式Ｉ−Ｐ、Ｉ−ＯまたはＩ−Ｍの化合物と、
ｃ）式Ｉ−Ｐ、Ｉ−ＯまたはＩ−Ｍの化合物とは異なる亜リン酸エステルまたは亜ホスホン酸エステル、酸捕捉剤、フェノール系酸化防止剤およびアミン系酸化防止剤からなる群から選択される更なる添加剤と、
ｄ）式Ｉ−Ｐ、Ｉ−ＯまたはＩ−Ｍの化合物とは異なる亜リン酸エステルまたは亜ホスホン酸エステル、酸捕捉剤、フェノール系酸化防止剤およびアミン系酸化防止剤からなる群から選択される第二の更なる添加剤と、
を含むが、但し、成分ｃ）が成分ｄ）とは異なる物質である添加剤組成物が好ましい。
【０２６３】
成分ｂ）の成分ｃ）に対する質量比は、１０：１〜１：３０、特に４：１〜１：２０、特に２：１〜１：１０であり、かつ成分ｂ）の成分ｄ）に対する質量比が、１０：１〜１：３０、特に４：１〜１：２０、殊に２：１〜１：１０である組成物が好ましい。
【０２６４】
成分ｂ）の成分ｃ）に対する質量比は、１０：１〜１：３０、特に４：１〜１：２０、特に２：１〜１：１０であり、かつ成分ｂ）の成分ｄ）に対する質量比が、１０：１〜１：３０、特に４：１〜１：２０、殊に２：１〜１：１０である添加剤組成物が好ましい。
【０２６５】
添加剤組成物であって、
ｂ）式Ｉ−Ｐ、Ｉ−ＯまたはＩ−Ｍの化合物と、
ｃ）フェノール系酸化防止剤である更なる添加剤と、
ｄ）式Ｉ−Ｐ、Ｉ−ＯもしくはＩ−Ｍの化合物とは異なる亜リン酸エステルもしくは亜ホスホン酸エステルである第二の更なる添加剤と、
を含む添加剤組成物が好ましい。
【０２６６】
添加剤組成物であって、
ｂ）式Iの化合物と、
ｃ）テトラキス−［β−（３，５−ジ−ｔ−ブチル−４−ヒドロキシフェニル）−プロピオニルオキシメチル］メタンまたはステアリルβ−（３，５−ジ−ｔ−ブチル−４−ヒドロキシフェニル）−プロピオネートである更なる添加剤と、
ｄ）式Ｉ−Ｐ、Ｉ−ＯもしくはＩ−Ｍの化合物とは異なる亜リン酸エステルもしくは亜ホスホン酸エステルである第二の更なる添加剤と、
を含む添加剤組成物が好ましい。
【０２６７】
添加剤組成物であって、
ｂ）式Ｉ−Ｐ、Ｉ−ＯまたはＩ−Ｍの化合物と、
ｃ）フェノール系酸化防止剤である更なる添加剤と、
ｄ）トリス−（２，４−ジ−ｔ−ブチル）ホスフィットである第二の更なる添加剤と、
を含む添加剤組成物が好ましい。
【０２６８】
添加剤組成物であって、
ｂ）式Ｉ−Ｐ、Ｉ−ＯまたはＩ−Ｍの化合物と、
ｃ）テトラキス−［β−（３，５−ジ−ｔ−ブチル−４−ヒドロキシフェニル）−プロピオニルオキシメチル］メタンまたはステアリルβ−（３，５−ジ−ｔ−ブチル−４−ヒドロキシフェニル）−プロピオネートである更なる添加剤と、
ｄ）トリス−（２，４−ジ−ｔ−ブチル）ホスフィットである第二の更なる添加剤と、
を含む添加剤組成物が好ましい。
【０２６９】
本発明の更なる一実施形態は、式Ｉ−Ｐ、Ｉ−ＯまたはＩ−Ｍの化合物の製造方法に関する。製造のための基本的な合成アプローチは、適切なハロゲン置換されたリン誘導体を、それぞれのヒドロキシ置換されたベンゾフラノン誘導体と、塩基および場合により溶剤、特に非プロトン性溶剤の存在下で反応させることである。
【０２７０】
前記塩基がピリジン、炭酸カリウムまたは炭酸ナトリウムである方法が好ましい。
【０２７１】
非プロトン性溶剤は、例えばジクロロエタンまたはトルエンである。
【０２７２】
式Ｉ−Ｐ
【化１５】
2019056123.tif 000016
［式中、ＹPは酸素である］の化合物の製造方法であって、
−  式Ｓ−ＩＮ−Ｐ
【化１６】
2019056123.tif 000017
の化合物と、式ＰＳ−ＩＮ−Ｐ
【化１７】
2019056123.tif 000018
の化合物とを、
塩基および場合により非プロトン性溶剤の存在下で反応させて、式ＩＮ−Ｐ
【化１８】
2019056123.tif 000019
の化合物を得るステップと、
−  式ＩＮ−Ｐの化合物と、式Ｓ１−ＩＮ−Ｐ
ＨＯ−Ｒ1P  （Ｓ１−ＩＮ−Ｐ）
の化合物および式Ｓ２−ＩＮ−Ｐ
ＨＯ−Ｒ2P  （Ｓ２−ＩＮ−Ｐ）
の化合物とを、塩基および場合により非プロトン性溶剤の存在下で反応させて、式Ｉ−Ｐの化合物を得るステップと、
を含み、前記式中、
Ｒ1Pは、部分式ＩＩ−Ｐ、ＩＩ−ＯもしくはＩＩ−Ｍ
【化１９】
2019056123.tif 000020
の１つを表し、または
Ｒ1Pは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Pは、部分式ＩＩ−Ｐ、ＩＩ−ＯもしくはＩＩ−Ｍの１つを表し、または
Ｒ2Pは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、かつ
Ｚ1P-IN、Ｚ2P-INおよびＺ3P-INは、互いに独立して、ハロゲンである、前記製造方法が好ましい。
【０２７３】
式Ｉ−Ｏ
【化２０】
2019056123.tif 000021
［式中、ＹOは酸素である］の化合物の製造方法であって、
−  式Ｓ−ＩＮ−Ｏ
【化２１】
2019056123.tif 000022
の化合物と、式ＰＳ−ＩＮ−Ｏ
【化２２】
2019056123.tif 000023
の化合物とを、
塩基および場合により非プロトン性溶剤の存在下で反応させて、式ＩＮ−Ｏ
【化２３】
2019056123.tif 000024
の化合物を得るステップと、
−  式ＩＮ−Ｏの化合物と、式Ｓ１−ＩＮ−Ｏ
ＨＯ−Ｒ1O  （Ｓ１−ＩＮ−Ｏ）
の化合物および式Ｓ２−ＩＮ−Ｏ
ＨＯ−Ｒ2O  （Ｓ２−ＩＮ−Ｏ）
の化合物とを、塩基および場合により非プロトン性溶剤の存在下で反応させて、式Ｉ−Ｏの化合物を得るステップと、
を含み、前記式中、
Ｒ1Oは、部分式ＩＩ−ＯもしくはＩＩ−Ｍ
【化２４】
2019056123.tif 000025
の１つを表し、または
Ｒ1Oは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Oは、部分式ＩＩ−ＯもしくはＩＩ−Ｍの１つを表し、または
Ｒ2Oは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ4、Ｒ5、Ｒ6およびＲ7は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、かつ
Ｚ1O-IN、Ｚ2O-INおよびＺ3O-INは、互いに独立して、ハロゲンである、前記製造方法が好ましい。
【０２７４】
式Ｉ−Ｍ
【化２５】
2019056123.tif 000026
［式中、ＹMは酸素である］の化合物の製造方法であって、
−  式Ｓ−ＩＮ−Ｍ
【化２６】
2019056123.tif 000027
の化合物と、式ＰＳ−ＩＮ−Ｍ
【化２７】
2019056123.tif 000028
の化合物とを、
塩基および場合により非プロトン性溶剤の存在下で反応させて、式ＩＮ−Ｍ
【化２８】
2019056123.tif 000029
の化合物を得るステップと、
−  式ＩＮ−Ｍの化合物と、式Ｓ１−ＩＮ−Ｍ
ＨＯ−Ｒ1M  （Ｓ１−ＩＮ−Ｍ）
の化合物および式Ｓ２−ＩＮ−Ｍ
ＨＯ−Ｒ2M  （Ｓ２−ＩＮ−Ｍ）
の化合物とを、塩基および場合により非プロトン性溶剤の存在下で反応させて、式Ｉ−Ｍの化合物を得るステップと、
を含み、前記式中、
Ｒ1Mは、部分式ＩＩ−Ｍ
【化２９】
2019056123.tif 000030
を表し、または
Ｒ1Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ2Mは、部分式ＩＩ−Ｍを表し、または
Ｒ2Mは、非置換のＣ6〜Ｃ10−アリールもしくはＣ1〜Ｃ8−アルキル、Ｃ1〜Ｃ8−アルコキシ、ハロゲンもしくは１つのフェニルによって置換されたＣ6〜Ｃ10−アリール、Ｃ1〜Ｃ18−アルキル、Ｃ3〜Ｃ16−シクロアルキル、Ｃ7〜Ｃ13−アラルキル、Ｃ2〜Ｃ18−アルケニル、１つ以上の酸素原子によって中断されたＣ2〜Ｃ30−アルキル、または１つの硫黄原子によって中断されたＣ2〜Ｃ16−アルキルであり、
Ｒ4、Ｒ5、Ｒ6およびＲ7は、互いに独立して、水素もしくはＣ1〜Ｃ8−アルキルであり、
ＲM1、ＲM3、ＲM5およびＲM6は、互いに独立して、水素もしくはＣ1〜Ｃ8−アルキルであり、かつ
Ｚ1M-IN、Ｚ2M-INおよびＺ3M-INは、互いに独立して、ハロゲンである、前記製造方法が好ましい。
【０２７５】
式ＰＳ−ＩＮ−Ｐ、ＰＳ−ＩＮ−ＯおよびＰＳ−ＩＮ−Ｍは、同じ化合物を包含しているが、式Ｉ−Ｐ、Ｉ−ＯまたはＩ−Ｍの化合物のための反応スキームにおいては明りょうにするために個別的に取り扱われている。
【０２７６】
本発明の更なる一実施形態は、式ＩＮ−Ｐ、ＩＮ−ＯまたはＩＮ−Ｍ
【化３０】
2019056123.tif 000031
［式中、
Ｚ1P-IN、Ｚ2P-IN、Ｚ1O-IN、Ｚ2O-IN、Ｚ1M-INおよびＺ2M-INは、互いに独立して、ハロゲンであり、
Ｒ4、Ｒ5、Ｒ6およびＲ7は、互いに独立して、水素もしくはＣ1〜Ｃ8−アルキルであり、
ＲP2、ＲP3、ＲP5およびＲP6は、互いに独立して、水素もしくはＣ1〜Ｃ8−アルキルであり、
ＲO1、ＲO2、ＲO5およびＲO6は、互いに独立して、水素もしくはＣ1〜Ｃ8−アルキルであり、かつ
ＲM1、ＲM3、ＲM5およびＲM6は、互いに独立して、水素もしくはＣ1〜Ｃ8−アルキルである］の中間体化合物に関する。
【実施例】
【０２７７】
以下の実施例は、本発明を更に説明するものであるが、本発明を制限するものではない。パーセンテージ値は、特に記載がない限り、質量％である。
【０２７８】
合成例
該合成手順は、窒素雰囲気下で行われる。
【０２７９】
特に記載がない限り、出発材料は、例えばＡｌｄｒｉｃｈ社から市販されている。
【０２８０】
例Ｓ−１：化合物（１０１）の合成
【化３１】
2019056123.tif 000032
【０２８１】
１８．６ｇ（５５ミリモル）の化合物（２０１）（ＥＰ２５００３４１Ａの第８頁の例１により得ることができる）を、８５ｍｌの乾燥１，２−ジクロロエタン中で６５℃に加熱する。５．１９ｇ（６５ミリモル）の乾燥ピリジンを添加する。２．５ｇ（１８ミリモル）の三塩化リンを２ｍＬの乾燥１，２−ジクロロエタン中に溶かし、それを２０分間にわたり添加する。該反応物を６５℃で２時間にわたり撹拌する。周囲温度に冷却した後に、１２０ｍＬのシクロヘキサンを添加し、そして形成された白色沈殿物を濾過し、そして更なる１２０ｍＬのシクロヘキサンで洗浄する。合したシクロヘキサン部を濃縮乾涸し、そして白色残留物を７０℃で真空下で３時間にわたり乾燥させる。１５．０ｇ（理論値の８０％）の化合物（１０１）が白色の非晶質固体として得られる。
【０２８２】
31Ｐ−ＮＭＲ（トルエン−ｄ8）：１２８ｐｐｍ
1Ｈ−ＮＭＲ（トルエン−ｄ8）：４．７ｐｐｍ（ｓ，３Ｈ，ラクトン環のＣＨ）
ＭＳ（ＬＣ／ＭＳ，ＡＣＰＩポジティブモード）：［Ｍ＋１］+＝１０４４。
【０２８３】
例Ｓ−２：化合物（１０２）の合成
【化３２】
2019056123.tif 000033
【０２８４】
化合物（１０２）は、例１と同様にして、化合物（２０２）（ＥＰ２５００３４１Ａの第８頁の例１に従って相応の４−ｔ−オクチル−フェノールを使用することによって得ることができる）から製造され、非晶質固体として理論値の７１％の収率で得られる。
【０２８５】
31Ｐ−ＮＭＲ（トルエン−ｄ8）：１２８ｐｐｍ
1Ｈ−ＮＭＲ（トルエン−ｄ8）：４．７ｐｐｍ（ｓ，３Ｈ，ラクトン環のＣＨ）
ＭＳ（ＬＣ／ＭＳ，ＡＣＰＩポジティブモード）：［Ｍ＋１］+＝１３８１。
【０２８６】
例Ｓ−３：化合物（１０３）の合成
【化３３】
2019056123.tif 000034
【０２８７】
化合物（１０３）は、例１と同様にして、化合物（２０３）（ＥＰ０６４８７６５Ａの第３０頁の化合物１１５に従って得ることができる）から製造され、非晶質固体として理論値の８９％の収率で得られる。
【０２８８】
31Ｐ−ＮＭＲ（トルエン−ｄ8）：１４２ｐｐｍ
1Ｈ−ＮＭＲ（トルエン−ｄ8）：４．２ｐｐｍ（ｓ，３Ｈ，ラクトン環のＣＨ）
ＭＳ（ＬＣ／ＭＳ，ＡＣＰＩポジティブモード）：［Ｍ＋１］+＝１１２８。
【０２８９】
例Ｓ−４：化合物（１０４）の合成
【化３４】
2019056123.tif 000035
【０２９０】
２０．０ｇ（５５ミリモル）の化合物（２０３）を、８５ｍｌの乾燥１，２−ジクロロエタン中で６５℃に加熱する。４．７５ｇ（６０ミリモル）の乾燥ピリジンを添加する。４．９８ｇ（２７ミリモル）の化合物（３０１）（＝ジクロロフェニルホスファン）を５ｍＬの乾燥１，２−ジクロロエタン中に溶かし、それを２０分間にわたり添加する。該反応物を還流下で４時間にわたり撹拌する。室温に冷却した後に、溶剤を真空下で除去し、そして固体残留物を真空下で７０℃で３時間にわたり乾燥させる。１５．４ｇの化合物（１０４）が、白色の固体として得られる（理論値の６７％）。
【０２９１】
31Ｐ−ＮＭＲ（トルエン−ｄ8）：１６９ｐｐｍ
1Ｈ−ＮＭＲ（トルエン−ｄ8）：４．２ｐｐｍ（ｓ，２Ｈ，ラクトン環のＣＨ）
ＭＳ（ＬＣ／ＭＳ，ＡＣＰＩポジティブモード）：［Ｍ＋１］+＝８４０。
【０２９２】
例Ｓ−５：化合物（１０５）の合成
【化３５】
2019056123.tif 000036
【０２９３】
２．０ｇ（５ミリモル）の化合物（２０３）を、１０ｍｌの乾燥１，２−ジクロロエタン中に６５℃で溶解させる。その溶液に、引き続き０．５２ｇ（７ミリモル）の乾燥ピリジンを添加し、２０分以内で２．５９ｇ（５ミリモル）の化合物（３０２）（＝２，４，８，１０−テトラ−ｔ−ブチル−６−クロロ−ベンゾ［ｄ］［１，３，２］ベンゾジオキサホスフェピン、ＵＳ５８５８９０５の第２頁の例１に従って得ることができる）を添加する。該反応物を、還流下で６時間にわたり撹拌し、室温に冷却し、そして１０ｍＬのペンタンを添加する。その懸濁液を濾過し、残留物を２部の１０ｍＬのジクロロエタンで洗浄し、そして合した溶剤フラクションを真空下で蒸発乾涸させる。ガラス様の固体残留物を更に７０℃で真空中で乾燥させる。２．９２ｇの化合物（１０５）が、白色のガラス様の固体として得られる（理論値の６６％）。
【０２９４】
31Ｐ−ＮＭＲ（トルエン−ｄ8）：１４１ｐｐｍ
1Ｈ−ＮＭＲ（トルエン−ｄ8）：４．２ｐｐｍ（ｓ，１Ｈ，ラクトン環のＣＨ）
ＭＳ（ＬＣ／ＭＳ，ＡＣＰＩポジティブモード）：［Ｍ＋１］+＝８０６。
【０２９５】
例Ｓ−６：化合物（１０６）の合成
【化３６】
2019056123.tif 000037
【０２９６】
化合物（１０６）は、例５と同様にして、化合物（２０１）および化合物（３０２）から製造され、固体として理論値の８２％の収率で得られる。
【０２９７】
31Ｐ−ＮＭＲ（トルエン−ｄ8）：１４３ｐｐｍ
1Ｈ−ＮＭＲ（トルエン−ｄ8）：４．８ｐｐｍ（ｓ，１Ｈ，ラクトン環のＣＨ）
ＭＳ（ＬＣ／ＭＳ，ＡＣＰＩポジティブモード）：［Ｍ＋１］+＝７７８。
【０２９８】
例Ｓ−７：化合物（１０７）の合成
【化３７】
2019056123.tif 000038
【０２９９】
化合物（１０７）は、例５と同様にして、化合物（２０３）および化合物（３０３）（＝１，３，７，９−テトラ−ｔ−ブチル−１１−クロロ−５Ｈ−ベンゾ［ｄ］［１，３，２］ベンゾジオキサホスホシン、ＵＳ５８５８９０５の第２頁の例１に従って得ることができる）から製造され、固体として理論値の８７％の収率で得られる。
【０３００】
31Ｐ−ＮＭＲ（トルエン−ｄ8）：１３７ｐｐｍ
1Ｈ−ＮＭＲ（トルエン−ｄ8）：４．３ｐｐｍ（ｓ，１Ｈ，ラクトン環のＣＨ）
ＭＳ（ＬＣ／ＭＳ，ＡＣＰＩポジティブモード）：［Ｍ＋１］+＝８２０。
【０３０１】
例Ｓ−８：化合物（１０８）の合成
【化３８】
2019056123.tif 000039
【０３０２】
化合物（１０８）は、例５と同様にして、化合物（２０３）および化合物（３０４）（＝１，３，７，９−テトラ−ｔ−ブチル−１１−クロロ−５−メチル−５Ｈ−ベンゾ［ｄ］［１，３，２］ベンゾジオキサホスホシン、ＵＳ５８５８９０５の第２頁の例１に従って得ることができる）から製造され、固体として理論値の９０％の収率で得られる。
【０３０３】
31Ｐ−ＮＭＲ（トルエン−ｄ8）：１３８ｐｐｍ
1Ｈ−ＮＭＲ（トルエン−ｄ8）：４．３ｐｐｍ（ｓ，１Ｈ，ラクトン環のＣＨ）
ＭＳ（ＬＣ／ＭＳ，ＡＣＰＩポジティブモード）：［Ｍ＋１］+＝８３４。
【０３０４】
例Ｓ−９：化合物（１０９）の合成
【化３９】
2019056123.tif 000040
【０３０５】
化合物（１０９）は、例５と同様にして、化合物（２０４）（ＥＰ０６４８７６５Ａの第３０頁の化合物１１５に従って得ることができる）および化合物（３０４）から製造され、固体として理論値の７５％の収率で得られる。
【０３０６】
31Ｐ−ＮＭＲ（トルエン−ｄ8）：１３７ｐｐｍ
1Ｈ−ＮＭＲ（トルエン−ｄ8）：４．９ｐｐｍ（ｓ，１Ｈ，ラクトン環のＣＨ）
ＭＳ（ＬＣ／ＭＳ，ＡＣＰＩポジティブモード）：［Ｍ＋１］+＝８７６。
【０３０７】
適用例
以下の既知の安定剤を、本発明による化合物に加えて部分的に使用する。
【０３０８】
ＡＯ−１は、Ｉｒｇａｎｏｘ  １０１０（ＢＡＳＦの登録商標）であり、それは、ペンタエリトリトール  テトラキス（３−（３，５−ジ−ｔ−ブチル−４−ヒドロキシフェニル）プロピオネート）を含有する。
【０３０９】
ＡＯ−２は、Ｉｒｇａｎｏｘ  １０７６（ＢＡＳＦの登録商標）であり、それは、オクタデシル３−（３，５−ジ−ｔ−ブチル−４−ヒドロキシフェニル）プロピオネートを含有する。
【０３１０】
Ｐｈｏｓ−１は、Ｉｒｇａｆｏｓ  １６８（ＢＡＳＦの登録商標）であり、それは、トリス（２，４−ジ−ｔ−ブチルフェニル）ホスフィットを含有する。
【０３１１】
ＣａＳｔは、酸捕捉剤として作用する市販のステアリン酸カルシウムである。
【０３１２】
ＺｎＳｔは、酸捕捉剤として作用する市販のステアリン酸亜鉛である。
【０３１３】
ＺｎＯは、酸捕捉剤として作用する市販の酸化亜鉛である。
【０３１４】
例Ａ−１：成形グレードのチーグラー・ナッタ系のポリプロピレンホモポリマーの安定化
ポリマー加工実験
塊状／スラリー相重合法からの成形グレードのチーグラー・ナッタ系のポリプロピレンホモポリマー（ｚｎ−ＰＰ−ホモポリマー）を評価する。加工条件は以下に記載される。様々な添加剤を、表Ａ−１−１に従って、安定化添加剤を本質的に一切含まない粒状ポリマーと一緒にブレンドする。そのブレンドは、ＭＴＩ社製のＭ  １０  ＦＵミキサーを使用して実施される。次いで入念にブレンドした配合物を、一軸スクリュー押出機（Ｄｒ．Ｃｏｌｌｉｎ社製のＴｅａｃｈ−Ｌｉｎｅ  Ｅｘｔｒｕｄｅｒ  Ｅ２０Ｔ  ＳＣＤ  １５；Ｌ／Ｄ＝２５、圧縮３．０８）において２００℃のより低い温度で窒素下に溶融配合する。それを、表Ａ−１−１では未通過の押出（ｚｅｒｏ  ｐａｓｓ  ｅｘｔｒｕｓｉｏｎ）と示している。これは、酸化的分解によるポリマーへの損害が最小限の良好な溶融混合を保証する。得られた未通過の押出物を、マドック混合部を備えた一軸スクリュー押出機で、より高い温度（２８０℃）で外気にさらして複数回にわたり押出する。より高い温度での酸素（空気）の存在と組み合わせての押出は、ポリマー分解速度を高める。未通過の、１回目の通過の、３回目の通過の、および５回目の通過の押出物のペレット化試料を回収し、密封されたプラスチックバッグ中で室温で貯蔵ボックス中で暗所において貯蔵する。
【０３１５】
メルトフローレート：試料を、分子量（質量）の保持について試験する。これは、Ｇｏｅｔｔｆｅｒｔ社製のＭＤ−Ｐメルトインデックス試験器でメルトフローレート保持（ＡＳＴＭ−１２３８に準ずる）によって２３０℃および２．１６ｋｇの試験条件で測定される。メルトフローレートは、１０分間で規定のオリフィスから流出するポリマーのグラム数で測定され、グラム／１０分（デシグラム毎分）として示される。
【０３１６】
表Ａ−１−１
【表１】
2019056123.tif 000041
【０３１７】
処方番号３〜５での本発明による化合物の０．０１０５部の添加は、処方番号１に対して溶融安定性を改善する。それはまた、亜リン酸エステル系安定剤の含量の不均衡な低下も可能にする。
【０３１８】
例Ａ−２−１〜例Ａ−２−９：
ポリマー加工実験
様々な添加剤を、それぞれの表Ａ−２−１〜表Ａ−２−９による組成において、安定化添加剤を本質的に一切含まない指定され利用される粒状ポリマーと一緒に配合する。そのブレンドは、ヘンシェルミキサー、ターブラーミキサーまたはキッチンエイドミキサーを使用して実施される。それらの入念にブレンドした配合物を、二軸スクリュー押出機において２１０℃（４１０°Ｆ）のより低い温度で窒素下に溶融配合する。それを、該表では未通過の押出と示している。これは、酸化的分解によるポリマーへの損害が最小限の良好な溶融混合を保証する。得られた未通過の押出物を、マドック混合部を備えた一軸スクリュー押出機、２６０℃（５００°Ｆ）または２８０℃（５３５°Ｆ）のより高い温度で外気にさらして複数回にわたり押出する。より高い温度での酸素（空気）の存在と組み合わせての押出は、ポリマー分解速度を高める。未通過の、１回目の通過の、３回目の通過の、および５回目の通過の押出物のペレット化試料を回収し、密封されたプラスチックバッグ中で室温で貯蔵ボックス中で暗所において貯蔵する。
【０３１９】
メルトフローレート：試料を、分子量（質量）の保持について試験する。これは、メルトフローレート保持によってＡＳＴＭ−１２３８に準じてＴｉｎｉｕｓ−Ｏｌｓｅｎ社製の押出式プラストメーターで測定される。ポリプロピレン型ポリマー試料の場合、試験条件は、２３０℃および２．１６ｋｇである。ポリエチレン型ポリマー試料の場合、試験条件は、１９０℃および２．１６ｋｇまたは２１．６ｋｇである。メルトフロー比は、２１．６ｋｇでのメルトフローレートを、２．１６ｋｇでのメルトフローレートで割ったものとして計算される。メルトフローレートは、１０分間で規定のオリフィスから流出するポリマーのグラム数で測定され、グラム／１０分（デシグラム毎分）として示される。
【０３２０】
黄色度指数：幾つかの試料の黄色度指数は、多数の押出の間に観察される呈色について試験され、ＡＳＴＭ−１９２５に準じて３．２ｍｍ（１２５ｍｉｌ）の圧縮成形されたプラークで測定される。色は、ＤＣＩ  ＳＦ６００分光光度計で、大面積視野、正反射光含む（ｓｐｅｃｔｒａｌ  ｃｏｍｐｏｎｅｎｔ  ｉｎｃｌｕｄｅｄ）、Ｃ光源および視野角２℃で測定される。これらの測定における色は、黄色度指数として表現される。
【０３２１】
オーブンエージング：幾つかの試料を、酸化的安定性についてポリマーの融点未満でポリマー分解を加速させるためにオーブンエージングを使用して試験する。これは、１ｍｍ（４０ｍｉｌ）の圧縮成形されたプラークを、炉内での１３５℃の高められた温度への曝露を均質にするために回転式コンベヤを備えたＢｌｕｅ  Ｍ型強制通風炉に置くことによって行われる。破壊は、該プラークを３〜４日毎に折り曲げることによりそのプラークが酸化的分解によりパキッと折れるまでの脆化への日数によって測定される。その時間は日数で示される。
【０３２２】
酸化誘導時間：幾つかの試料を、酸化的安定性について該ポリマーの融点より高い温度で、酸化的環境（酸素）中で１９０℃の高い温度でポリマー溶融物における安定剤の活性を測定する手段として酸化誘導時間（ＯＩＴ）を使用して試験する。試験は、示差走査熱量計（ＤＳＣ）で実行される。スキャンは、１０℃／分の加熱速度で窒素下に５０℃から１９０℃まで収集され、次いで酸素に切り替えて等温条件で維持して破局的酸化となるまで収集される。破局的酸化（強い発熱として観察される）の始まるまでの時間を分で示す。
【０３２３】
例Ａ−２−１：成形グレードのチーグラー・ナッタ系のポリプロピレンホモポリマーの安定化
塊状／スラリー相重合法からの４ｄｇ／分のメルトフローレートを有する成形グレードのチーグラー・ナッタ系のポリプロピレンホモポリマー（ｚｎ−ＰＰ−ホモポリマー）を評価する。
【０３２４】
表Ａ−２−１
【表２】
2019056123.tif 000042
【０３２５】
低濃度の本発明による化合物（１０５ｐｐｍ）、フェノール系酸化防止剤（５００ｐｐｍ）および古典的な亜リン酸エステル系溶融加工安定化剤（２２０ｐｐｍ）からなる組成物は、該フェノール系酸化防止剤（５００ｐｐｍ）および該古典的な亜リン酸エステル系溶融加工安定化剤（５００ｐｐｍもしくは１０００ｐｐｍ）の通常の二元ブレンドと比べて、メルトフローレートの保持によって測定される良好な性能をもたらす。本発明による化合物を含む前記三元ブレンドは、より低い濃度（８２５ｐｐｍ）で、該通常の二元ブレンドのより高い濃度（１０００ｐｐｍまたは１５００ｐｐｍ）と比べて良好なまたはより良好な性能をもたらす。１３５℃でのオーブンエージングにより測定したときに観察されるフェノール系酸化防止剤によりもたらされる長期熱的安定性に対する有害作用は存在しない。
【０３２６】
例Ａ−２−２：成形グレードのチーグラー・ナッタ系のポリプロピレンコポリマーの安定化
塊状／スラリー相重合法からの３ｄｇ／分のメルトフローレートを有する成形グレードのチーグラー・ナッタ系のポリプロピレンコポリマー（ｚｎ−ＰＰ−コポリマー；コモノマーとして約２質量％のエチレン）を評価する。
【０３２７】
表Ａ−２−２
【表３】
2019056123.tif 000043
【０３２８】
低濃度の本発明による化合物（１０５ｐｐｍ）、フェノール系酸化防止剤（５００ｐｐｍ）および古典的な亜リン酸エステル系溶融加工安定化剤（２２０ｐｐｍ）からなる組成物は、該フェノール系酸化防止剤（５００ｐｐｍ）および該古典的な亜リン酸エステル系溶融加工安定化剤（５００ｐｐｍもしくは１０００ｐｐｍ）の通常の二元ブレンドと比べて、メルトフローレートの保持によって測定される良好な性能をもたらす。本発明による化合物を含む前記三元ブレンドは、より低い濃度（８２５ｐｐｍ）で、該通常の二元ブレンドのより高い濃度（１０００ｐｐｍまたは１５００ｐｐｍ）と比べてほぼ良好なまたはより良好な性能をもたらす。
【０３２９】
例Ａ−２−３：フィルムグレードのチーグラー・ナッタ系の線状低密度ポリエチレンコポリマーの安定化
気相重合法からの１９０℃および２．１６ｋｇで２ｄｇ／分のメルトフローレートを有するフィルムグレードのチーグラー・ナッタ系のポリエチレンコポリマー（ｚｎ−ＬＬＤＰＥ−コポリマー；コモノマーとしてブテン、密度０．９２ｇ／ｃｍ3）を評価する。
【０３３０】
表Ａ−２−３
【表４】
2019056123.tif 000044
【０３３１】
低濃度の本発明による化合物（１００ｐｐｍ）と組み合わせて、フェノール系酸化防止剤（２００ｐｐｍ）および通常の亜リン酸エステル系溶融加工安定化剤（３００ｐｐｍ）からなる組成物は、該フェノール系酸化防止剤（２００ｐｐｍ）および該通常の亜リン酸エステル系溶融加工安定化剤（５００ｐｐｍもしくは１３００ｐｐｍ）の古典的な二元ブレンドと比べて、メルトフローレートの保持によって測定される良好な性能をもたらす。前記三元ブレンドは、より低い濃度（６００ｐｐｍ）で、該通常の二元ブレンドのより高い濃度（７００ｐｐｍ〜１３００ｐｐｍ）と比べて良好なまたはより良好な性能をもたらす。該フェノール系酸化防止剤によりもたらされる酸化的安定性に対する有害作用は、酸化誘導時間によって測定されるように観察されない。
【０３３２】
例Ａ−２−４：成形グレードのＣｒベースの高密度ポリエチレンの安定化
気相重合法からの１９０℃および２．１６ｋｇで０．３ｄｇ／分のメルトフローレートを有する成形グレードのクロム触媒型ポリエチレン（Ｃｒ−ＨＤＰＥ；密度０．９５５ｇ／ｃｍ3）を評価する。
【０３３３】
表Ａ−２−４
【表５】
2019056123.tif 000045
【０３３４】
低濃度の本発明による化合物（１１０ｐｐｍ）と組み合わせて、フェノール系酸化防止剤（５００ｐｐｍ）および通常の亜リン酸エステル系溶融加工安定化剤（２２０ｐｐｍ）からなる組成物は、該フェノール系酸化防止剤（５００ｐｐｍ）および該通常の亜リン酸エステル系溶融加工安定化剤（５００ｐｐｍもしくは１０００ｐｐｍ）の通常の二元ブレンドと比べて、メルトフローレートの保持によって測定される良好な性能をもたらす。前記三元ブレンドは、より低い濃度（８３０ｐｐｍ）で、該通常の二元ブレンドのより高い濃度（１０００ｐｐｍ〜１５００ｐｐｍ）と比べてほぼ良好なまたはより良好な性能をもたらす。該フェノール系酸化防止剤によりもたらされる酸化的安定性に対する有害作用は、酸化誘導時間によって測定されるように観察されない。
【０３３５】
例Ａ−２−５：インフレートフィルムグレードのメタロセン系触媒型の線状低密度ポリエチレンコポリマーの安定化
気相重合法からの０．９１８ｇ／ｃｍ3および１９０℃／２．１６ｋｇで１．０ｄｇ／分のメルトフローレートを有するインフレートフィルムグレードのメタロセン系触媒型の線状低密度ポリエチレンコポリマー（メタロセン系触媒型のＬＬＤＰＥ−コポリマー；コモノマーとしてヘキセン）を評価する。
【０３３６】
表Ａ−２−５
【表６】
2019056123.tif 000046
【０３３７】
低濃度の本発明による化合物（１１０ｐｐｍ）、フェノール系酸化防止剤（５００ｐｐｍ）および古典的な亜リン酸エステル系溶融加工安定化剤（４５０ｐｐｍ）からなる組成物は、該フェノール系酸化防止剤（５００ｐｐｍ）および該古典的な亜リン酸エステル系溶融加工安定化剤（５００ｐｐｍもしくは１０００ｐｐｍ）の通常の二元ブレンドと比べて、メルトフローレートの保持によって測定される良好な性能をもたらす。本発明による化合物を含む前記三元ブレンドは、同等のまたはより低い濃度（１０６０ｐｐｍ）で、該通常の二元ブレンド（１０００ｐｐｍまたは１５００ｐｐｍ）と比べて良好なまたはより良好な性能をもたらす。酸化誘導時間によって測定される該フェノール系酸化防止剤によりもたらされる酸化的安定性に対する有害作用は存在しない。
【０３３８】
例Ａ−２−６：成形グレードのチーグラー・ナッタ系のポリプロピレンコポリマーの安定化
塊状／スラリー相重合法からの２．５ｄｇ／分のメルトフローレートを有する成形グレードのチーグラー・ナッタ系のポリプロピレンコポリマー（ｚｎ−ＰＰ−コポリマー−２．５；コモノマーとして約２質量％のエチレン）を評価する。
【０３３９】
表Ａ−２−６
【表７】
2019056123.tif 000047
【０３４０】
低濃度の本発明による化合物（１１０ｐｐｍ）、フェノール系酸化防止剤（５００ｐｐｍ）および古典的な亜リン酸エステル系溶融加工安定化剤（４５０ｐｐｍ）からなる組成物は、該フェノール系酸化防止剤（５００ｐｐｍ）および該古典的な亜リン酸エステル系溶融加工安定化剤（５００ｐｐｍもしくは１０００ｐｐｍ）の通常の二元ブレンドと比べて、メルトフローレートの保持によって測定される良好な性能をもたらす。本発明による化合物を含む前記三元ブレンドは、同等のまたはより低い濃度（１０６０ｐｐｍ）で、該通常の二元ブレンド（１０００ｐｐｍまたは１５００ｐｐｍ）と比べて良好なまたはより良好な性能をもたらす。オーブンエージングにより測定されるフェノール系酸化防止剤によりもたらされる長期熱的安定性に対する有害作用は存在しない。
【０３４１】
例Ａ−２−７：成形グレードのチーグラー・ナッタ系のポリプロピレンホモポリマーの安定化
塊状／スラリー相重合法からの２３０℃／２．１６ｋｇで４ｄｇ／分のメルトフローレートを有する成形グレードのチーグラー・ナッタ系のポリプロピレンホモポリマー（ｚｎ−ＰＰ−ホモポリマー）を評価する。
【０３４２】
表Ａ−２−７
【表８】
2019056123.tif 000048
【０３４３】
低濃度の本発明による化合物（１２５ｐｐｍ）、フェノール系酸化防止剤（５００ｐｐｍ）および古典的な亜リン酸エステル系溶融加工安定化剤（３７５ｐｐｍ）からなる組成物は、該フェノール系酸化防止剤（５００ｐｐｍ）および該古典的な亜リン酸エステル系溶融加工安定化剤（５００ｐｐｍもしくは１０００ｐｐｍ）の通常の二元ブレンドと比べて、メルトフローレートの保持によって測定される良好な性能をもたらす。本発明による化合物を含む前記三元ブレンドは、同等のまたはより低い濃度（１０００ｐｐｍ）で、該通常の二元ブレンド（１０００ｐｐｍまたは１５００ｐｐｍ）と比べて良好なまたはより良好な性能をもたらす。
【０３４４】
例Ａ−２−８：フィルムグレードのチーグラー・ナッタ系の線状低密度ポリエチレンコポリマーの安定化
気相重合法からの１９０℃／２．１６ｋｇで２ｄｇ／分のメルトフローレートを有するキャストフィルムグレードのチーグラー・ナッタ系の線状低密度ポリエチレンコポリマー（ｚｎ−ＬＬＤＰＥ−コポリマー；コモノマーとしてブテン、密度０．９２ｇ／ｃｍ3）を評価する。
【０３４５】
表Ａ−２−８
【表９】
2019056123.tif 000049
【０３４６】
低濃度の本発明による化合物（１００ｐｐｍ）、フェノール系酸化防止剤（２００ｐｐｍ）および古典的な亜リン酸エステル系溶融加工安定化剤（４００ｐｐｍ）からなる組成物は、該フェノール系酸化防止剤（２００ｐｐｍ）および該古典的な亜リン酸エステル系溶融加工安定化剤（８００ｐｐｍもしくは１２００ｐｐｍ）の通常の二元ブレンドと比べて、メルトフローレートの保持によって測定される良好な性能をもたらす。本発明による化合物を含む前記三元ブレンドは、より低い濃度（７００ｐｐｍ）で、該通常の二元ブレンド（８００ｐｐｍまたは１２００ｐｐｍ）と比べて良好なまたはより良好な性能をもたらす。酸化誘導時間によって測定される該フェノール系酸化防止剤によりもたらされる酸化的安定性に対する有害作用は存在しない。
【０３４７】
例Ａ−２−９：成形グレードのＣｒベースの高密度ポリエチレンの安定化
気相重合法からの１９０℃／２．１６ｋｇで０．３ｄｇ／分のメルトフローレートを有する成形グレードのクロム触媒型ポリエチレン（Ｃｒ−ＨＤＰＥ；密度０．９５５ｇ／ｃｍ3）を評価する。
【０３４８】
表Ａ−２−９
【表１０】
2019056123.tif 000050
【０３４９】
低濃度の本発明による化合物（１１０ｐｐｍ）、フェノール系酸化防止剤（５００ｐｐｍ）および古典的な亜リン酸エステル系溶融加工安定化剤（３３０ｐｐｍ）からなる組成物は、該フェノール系酸化防止剤（５００ｐｐｍ）および該古典的な亜リン酸エステル系溶融加工安定化剤（５００ｐｐｍもしくは１０００ｐｐｍ）の通常の二元ブレンドと比べて、メルトフローレートの保持によって測定される良好な性能をもたらす。本発明による化合物を含む前記三元ブレンドは、より低い濃度（９４０ｐｐｍ）で、該通常の二元ブレンド（１０００ｐｐｍまたは１５００ｐｐｍ）と比べて良好なまたはより良好な性能をもたらす。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
ａ）酸化的分解、熱的分解または光誘発性分解を受けやすい有機材料と、
ｂ）化合物（１０１）、化合物（１０２）、化合物（１０３）、化合物（１０４）、化合物（１０５）、化合物（１０６）、化合物（１０７）、化合物（１０８）または化合物（１０９）
【化１】
2019056123.tif 000058
【化２】
2019056123.tif 000059
【化３】
2019056123.tif 000060
と、
を含む組成物。
【請求項２】
前記有機材料は、ポリマー、オリゴヒドロキシ化合物、ワックス、脂肪または鉱油である、請求項１に記載の組成物。
【請求項３】
前記有機材料は、ポリマーであり、該ポリマーは、ポリオレフィンもしくはそのコポリマー、ポリスチレンもしくはそのコポリマー、ポリウレタンもしくはそのコポリマー、ポリエーテルであってエポキシド、オキセタンもしくはテトラヒドロフランの重合によって得られるポリエーテルもしくはそのコポリマー、ポリエステルもしくはそのコポリマー、ポリカーボネートもしくはそのコポリマー、ポリ（塩化ビニル）もしくはそのコポリマー、ポリ（塩化ビニリデン）もしくはそのコポリマー、ポリスルホンもしくはそのコポリマー、ポリブタジエンもしくはそのコポリマー、ポリ（酢酸ビニル）もしくはそのコポリマー、ポリ（ビニルアルコール）もしくはそのコポリマー、ポリ（ビニルアセタール）もしくはそのコポリマー、あるいはポリアミドもしくはそのコポリマーである、請求項２に記載の組成物。
【請求項４】
成分ｂ）は、成分ａ）の質量に対して０．０００５％〜１０％の量で含まれている、請求項１から３までのいずれか１項に記載の組成物。
【請求項５】
成分ｃ）として更なる添加剤を含む、請求項１から３までのいずれか１項に記載の組成物。
【請求項６】
成分ｃ）として、成分ｂ）とは異なる亜リン酸エステルもしくは亜ホスホン酸エステル、酸捕捉剤、フェノール系酸化防止剤またはアミン系酸化防止剤である更なる添加剤を含む、請求項５に記載の組成物。
【請求項７】
成分ｃ）として、β−（３，５−ジ−ｔ−ブチル−４−ヒドロキシフェニル）プロピオン酸のエステルであるフェノール系酸化防止剤を含む、請求項６に記載の組成物。
【請求項８】
成分ｃ）として、テトラキス−［β−（３，５−ジ−ｔ−ブチル−４−ヒドロキシフェニル）−プロピオニルオキシメチル］メタンまたはステアリルβ−（３，５−ジ−ｔ−ブチル−４−ヒドロキシフェニル）−プロピオネートであるフェノール系酸化防止剤を含む、請求項７に記載の組成物。
【請求項９】
成分ｃ）として、トリス−（２，４−ジ−ｔ−ブチルフェニル）ホスフィットである亜リン酸エステルを含む、請求項６に記載の組成物。
【請求項１０】
成分ｄ）として、成分ｂ）とは異なる亜リン酸エステルもしくは亜ホスホン酸エステル、酸捕捉剤、フェノール系酸化防止剤またはアミン系酸化防止剤である第二の更なる添加剤を含むが、但し、成分ｄ）が成分ｃ）とは異なる物質である、請求項５から７までのいずれか１項に記載の組成物。
【請求項１１】
請求項１に定義される酸化的分解、熱的分解または光誘発性分解を受けやすい有機材料の保護方法であって、
−  請求項１に定義される有機材料を準備するステップと、
−  請求項１に定義される化合物（１０１）、化合物（１０２）、化合物（１０３）、化合物（１０４）、化合物（１０５）、化合物（１０６）、化合物（１０７）、化合物（１０８）または化合物（１０９）を、前記準備された有機材料中に導入するかまたは前記有機材料上に適用するステップと、
を含む、前記保護方法。
【請求項１２】
前記有機材料は、請求項３に定義されるポリマーであり、該ポリマー中への導入が行われ、かつ部分的または完全な導入は、１３５℃から３５０℃の間の温度で行われる、請求項１３に記載の方法。
【請求項１３】
請求項１に定義される酸化的分解、熱的分解または光誘発性分解を受けやすい有機材料を酸化、熱または光による分解に対して安定化するための、請求項１に定義される化合物（１０１）、化合物（１０２）、化合物（１０３）、化合物（１０４）、化合物（１０５）、化合物（１０６）、化合物（１０７）、化合物（１０８）または化合物（１０９）の使用。
【請求項１４】
化合物（１０１）、化合物（１０２）、化合物（１０３）、化合物（１０４）、化合物（１０５）、化合物（１０６）、化合物（１０７）、化合物（１０８）または化合物（１０９）
【化４】
2019056123.tif 000061
【化５】
2019056123.tif 000062
【化６】
2019056123.tif 000063
。
【請求項１５】
添加剤組成物であって、
ｂ）請求項１に定義される化合物（１０１）、化合物（１０２）、化合物（１０３）、化合物（１０４）、化合物（１０５）、化合物（１０６）、化合物（１０７）、化合物（１０８）または化合物（１０９）と、
ｃ）成分ｂ）とは異なる亜リン酸エステルもしくは亜ホスホン酸エステル、酸捕捉剤、フェノール系酸化防止剤またはアミン系酸化防止剤である更なる添加剤と、
を含む、前記添加剤組成物。
【請求項１６】
成分ｄ）として、成分ｂ）とは異なる亜リン酸エステルもしくは亜ホスホン酸エステル、酸捕捉剤、フェノール系酸化防止剤またはアミン系酸化防止剤である第二の更なる添加剤を含むが、但し、成分ｄ）が成分ｃ）とは異なる物質である、請求項１５に記載の添加剤組成物。
【外国語明細書】
2019056123.tif 000064
2019056123.tif 000065
2019056123.tif 000066
2019056123.tif 000067
2019056123.tif 000068
2019056123.tif 000069
2019056123.tif 000070
2019056123.tif 000071
2019056123.tif 000072
2019056123.tif 000073
2019056123.tif 000074
2019056123.tif 000075
2019056123.tif 000076
2019056123.tif 000077
2019056123.tif 000078
2019056123.tif 000079
2019056123.tif 000080
2019056123.tif 000081
2019056123.tif 000082
2019056123.tif 000083
2019056123.tif 000084
2019056123.tif 000085
2019056123.tif 000086
2019056123.tif 000087
2019056123.tif 000088
2019056123.tif 000089
2019056123.tif 000090
2019056123.tif 000091
2019056123.tif 000092
2019056123.tif 000093
2019056123.tif 000094
2019056123.tif 000095
2019056123.tif 000096
2019056123.tif 000097
2019056123.tif 000098
2019056123.tif 000099
2019056123.tif 000100
2019056123.tif 000101
2019056123.tif 000102
2019056123.tif 000103
2019056123.tif 000104
2019056123.tif 000105
2019056123.tif 000106
2019056123.tif 000107
2019056123.tif 000108
2019056123.tif 000109
2019056123.tif 000110
2019056123.tif 000111
2019056123.tif 000112
2019056123.tif 000113
2019056123.tif 000114
2019056123.tif 000115
2019056123.tif 000116
2019056123.tif 000117
2019056123.tif 000118
2019056123.tif 000119
2019056123.tif 000120
2019056123.tif 000121
2019056123.tif 000122
2019056123.tif 000123
2019056123.tif 000124
2019056123.tif 000125
2019056123.tif 000126
2019056123.tif 000127
2019056123.tif 000128
2019056123.tif 000129
2019056123.tif 000130
2019056123.tif 000131
2019056123.tif 000132
2019056123.tif 000133
2019056123.tif 000134
2019056123.tif 000135
2019056123.tif 000136
2019056123.tif 000137
2019056123.tif 000138
2019056123.tif 000139
2019056123.tif 000140
2019056123.tif 000141
2019056123.tif 000142
2019056123.tif 000143
2019056123.tif 000144
2019056123.tif 000145
2019056123.tif 000146
2019056123.tif 000147
2019056123.tif 000148
2019056123.tif 000149
2019056123.tif 000150